(57)【要約】【課題】耐フィルミング性に優れ、かつ転写メモリーの発生を抑制する電子写真感光体を提供する。【解決手段】電子写真感光体は、導電性基体と、感光層とを備える。感光層は、電荷発生剤と、エナミン誘導体と、電子輸送剤又は電子アクセプター化合物と、バインダー樹脂と、フィラー粒子とを含む。エナミン誘導体は、一般式（１）で表される。フィラー粒子は、シリカ粒子又は樹脂粒子である。一般式（１）中のＲ1〜Ｒ5及びｎは、それぞれ明細書中のＲ1〜Ｒ5及びｎと同義である。【化１】2018031953.tif 000048【選択図】図１
2018031953.tif 000002
【特許請求の範囲】
【請求項１】
導電性基体と、感光層とを備える電子写真感光体であって、
前記感光層は、電荷発生剤と、エナミン誘導体と、電子輸送剤又は電子アクセプター化合物と、バインダー樹脂と、フィラー粒子とを含み、
前記エナミン誘導体は、一般式（１）で表され、
前記フィラー粒子は、シリカ粒子又は樹脂粒子である、電子写真感光体。
【化１】
2018031953.tif 000035
前記一般式（１）中、
Ｒ1、Ｒ2、Ｒ3、Ｒ4、及びＲ5は、各々独立に、置換基を有してもよい炭素原子数１以上６以下のアルキル基、置換基を有してもよい炭素原子数１以上６以下のアルコキシ基、１又は複数の置換基を有してもよい炭素原子数６以上１４以下のアリール基、置換基を有してもよい炭素原子数６以上１４以下のアリールオキシ基、置換基を有してもよい炭素原子数７以上２０以下のアラルキル基、ハロゲン原子、又は水素原子を表し、
ｎは、０以上４以下の整数を表す。
【請求項２】
前記一般式（１）中、
Ｒ1、Ｒ2、Ｒ3、Ｒ4、及びＲ5は、各々独立に、炭素原子数１以上３以下のアルキル基、置換基を有してもよい炭素原子数６以上１４以下のアリール基、又は水素原子を表し、
前記アリール基が有してもよい前記置換基は、１又は複数の炭素原子数１以上３以下のアルキル基、１若しくは複数の炭素原子数１以上３以下のアルコキシ基、又はハロゲン原子であり、
ｎは１又は２を表す、請求項１に記載の電子写真感光体。
【請求項３】
前記一般式（１）中、
Ｒ4は、炭素原子数１以上３以下のアルキル基又はハロゲン原子を有してもよい炭素原子数６以上１４以下のアリール基を表す、請求項１又は２に記載の電子写真感光体。
【請求項４】
前記フィラー粒子の体積中位径は５ｎｍ以上１０μｍ以下である、請求項１〜３の何れか一項に記載の電子写真感光体。
【請求項５】
前記フィラー粒子の含有量は、前記バインダー樹脂１００質量部に対して０．５質量部以上３０質量部以下である、請求項１〜４の何れか一項に記載の電子写真感光体。
【請求項６】
前記樹脂粒子がフッ素原子を含む、請求項１〜５の何れか一項に記載の電子写真感光体。
【請求項７】
前記バインダー樹脂は、一般式（３）又は一般式（４）で表される繰返し単位を有する、請求項１〜６の何れか一項に記載の電子写真感光体。
【化２】
2018031953.tif 000036
【化３】
2018031953.tif 000037
前記一般式（３）中、
Ｒ11及びＲ12は、各々独立に、水素原子、ハロゲン原子を有してもよい炭素原子数１以上６以下のアルキル基、又は置換基を有してもよいフェニル基を表し、
Ｒ11とＲ12とは、互いに結合して形成されるシクロアルキリデン基を表してもよく、
Ｒ11とＲ12とは、互いに同一であっても異なってもよく、
Ｒ13及びＲ14は、各々独立に、水素原子又はハロゲン原子を有してもよい炭素原子数１以上３以下のアルキル基を表し、
Ｒ13とＲ14とは、互いに同一であっても異なってもよく、
前記一般式（４）中、
Ｒ15及びＲ16は、各々独立に、水素原子、ハロゲン原子を有してもよい炭素原子数１以上６以下のアルキル基、又は置換基を有してもよいフェニル基を表し、
Ｒ15とＲ16とは、互いに結合して形成されるシクロアルキリデン基を表してもよく、
Ｒ15とＲ16とは、互いに同一であっても異なってもよく、
Ｒ17及びＲ18は、各々独立に、水素原子又はハロゲン原子を有してもよい炭素原子数１以上３以下のアルキル基を表し、
Ｒ17とＲ18とは、互いに同一であっても異なってもよい。
【請求項８】
前記一般式（３）中、
Ｒ11及びＲ12は、水素原子若しくは炭素原子数１以上４以下のアルキル基を表すか、又は互いに結合して形成される炭素原子数５以上７以下のシクロアルキリデン基を表し、
Ｒ13及びＲ14は、水素原子又はハロゲン原子を有してもよいメチル基を表し、
Ｒ13とＲ14とは、互いに同一であり、
前記一般式（４）中、
Ｒ15及びＲ16は、水素原子又は炭素原子数１以上３以下のアルキル基を表し、
Ｒ15とＲ16とは、互いに異なり、
Ｒ17及びＲ18は、炭素原子数１以上３以下のアルキル基を表し、
Ｒ17とＲ18とは、互いに同一である、請求項７に記載の電子写真感光体。
【請求項９】
前記バインダー樹脂が化学式（ＰＣ−１）、化学式（ＰＣ−２）、化学式（ＰＣ−３）、化学式（ＰＣ−４）、又は化学式（ＰＣ−５）で表される繰返し単位を有する、請求項７又は８に記載の電子写真感光体。
【化４】
2018031953.tif 000038
【化５】
2018031953.tif 000039
【化６】
2018031953.tif 000040
【化７】
2018031953.tif 000041
【化８】
2018031953.tif 000042
【請求項１０】
前記電荷発生剤は、Ｘ型無金属フタロシアニン、α型チタニルフタロシアニン結晶、又はＹ型チタニルフタロシアニン結晶を含む、請求項１〜９の何れか一項に記載の電子写真感光体。
【請求項１１】
前記電子輸送剤又は前記電子アクセプター化合物は、一般式（ＥＴＭ１）、一般式（ＥＴＭ２）、一般式（ＥＴＭ３）、一般式（ＥＴＭ４）、又は一般式（ＥＴＭ５）で表される化合物を含む、請求項１〜１０の何れか一項に記載の電子写真感光体。
【化９】
2018031953.tif 000043
【化１０】
2018031953.tif 000044
【化１１】
2018031953.tif 000045
【化１２】
2018031953.tif 000046
【化１３】
2018031953.tif 000047
前記一般式（ＥＴＭ１）中、
Ｒ61、Ｒ62、Ｒ63、及びＲ64は、各々独立に、水素原子、置換基を有してもよい炭素原子数１以上６以下のアルキル基、置換基を有してもよい炭素原子数１以上６以下のアルコキシ基、置換基を有してもよい炭素原子数６以上１４以下のアリール基、又は置換基を有してもよい炭素原子数７以上２０以下のアラルキル基を表し、
Ｒ61、Ｒ62、Ｒ63、及びＲ64は、互いに同一であっても異なっていてもよく、
前記一般式（ＥＴＭ２）中、
Ｒ33、Ｒ34、Ｒ35、及びＲ36は、各々独立に、水素原子、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基、置換基を有してもよい炭素原子数７以上２０以下のアラルキル基、又は置換基を有してもよい炭素原子数３以上１４以下の複素環基を表し、
前記一般式（ＥＴＭ３）中、
Ｒ65は、置換基を有してもよい炭素原子数１以上６以下のアルキル基、又は置換基を有してもよい炭素原子数６以上１４以下のアリール基を表し、
Ｒ66は、置換基を有してもよい炭素原子数１以上６以下のアルキル基、置換基を有してもよい炭素原子数６以上１４以下のアリール基、置換基を有してもよい炭素原子数１以上６以下のアルコキシ基、置換基を有してもよい炭素原子数７以上２０以下のアラルキル基、置換基を有してもよい炭素原子数６以上１４以下のアリールオキシ基、又は置換基を有してもよい炭素原子数７以上２０以下のアラルキルオキシ基を表し、
Ｒ67は、置換基を有してもよい炭素原子数１以上６以下のアルキル基を表し、
ｓは、０以上４以下の整数を表し、
前記一般式（ＥＴＭ４）中、
Ｒ39及びＲ40は、各々独立に、水素原子、ハロゲン原子、１又は複数の置換基を有してもよい炭素原子数１以上６以下のアルキル基、置換基を有してもよい炭素数１以上６以下のアルコキシ基、置換基を有してもよい炭素数６以上１４以下のアリール基、置換基を有してもよいアミノ基を表し、
Ｒ39及びＲ40は、互いに同一であっても異なってもよく、
前記一般式（ＥＴＭ５）中、
Ｒ41、Ｒ42、及びＲ43は、各々独立に、水素原子、ハロゲン原子、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基、置換基を有してもよい炭素原子数７以上２０以下のアラルキル基、又は置換基を有してもよい炭素原子数３以上１４以下の複素環基を表し、
Ｒ41、Ｒ42、及びＲ43は、互いに同一であっても異なってもよい。
【請求項１２】
前記一般式（ＥＴＭ１）中、
Ｒ61、Ｒ62、Ｒ63、及びＲ64は、各々独立に、水素原子又は炭素原子数１以上６以下のアルキル基を表し、
前記一般式（ＥＴＭ２）中、
Ｒ33、Ｒ34、Ｒ35、及びＲ36は、炭素原子数１以上６以下のアルキル基を表し、
前記一般式（ＥＴＭ３）中、
Ｒ65は、炭素原子数６以上１４以下のアリール基を表し、
Ｒ66は、炭素原子数７以上２０以下のアラルキルオキシ基を表し、
ｓは、０を表し、
前記一般式（ＥＴＭ４）中、
Ｒ39及びＲ40は、各々独立に、１又は複数の炭素原子数１以上６以下のアルキル基を有してもよい炭素原子数６以上１４以下のアリール基を表し、
前記一般式（ＥＴＭ５）中、
Ｒ41、Ｒ42、及びＲ43は、各々独立に、ハロゲン原子を有してもよい炭素原子数６以上１４以下のアリール基又は炭素原子数１以上６以下のアルキル基を表す、請求項１１に記載の電子写真感光体。
【請求項１３】
前記感光層は、単層型感光層である、請求項１〜１２の何れか一項に記載の電子写真感光体。
【請求項１４】
前記感光層は、前記導電性基体上に直接的に配置される、又は下引き層若しくは酸化皮膜を介して間接的に配置される、請求項１〜１３の何れか一項に記載の電子写真感光体。
【請求項１５】
像担持体と、
前記像担持体の表面を帯電する帯電部と、
帯電された前記像担持体の前記表面を露光して、前記像担持体の前記表面に静電潜像を形成する露光部と、
現像剤を用いて前記静電潜像をトナー像として現像する現像部と、
前記トナー像を前記像担持体から記録媒体へ転写する転写部と
を備える画像形成装置であって、
前記像担持体は、請求項１〜１３の何れか一項に記載の電子写真感光体であり、
前記転写部は、前記像担持体の前記表面と前記記録媒体とが接触しながら前記トナー像を前記像担持体から前記記録媒体へ転写する、画像形成装置。
【請求項１６】
前記帯電部は、前記像担持体の前記表面と接触しながら、前記像担持体の前記表面を帯電する、請求項１５に記載の画像形成装置。
【請求項１７】
前記現像剤は、重合トナーを含む、請求項１５又は１６に記載の画像形成装置。
【請求項１８】
クリーニング部を更に備え、
前記クリーニング部は、クリーニングブレードである、請求項１５〜１７の何れか一項に記載の画像形成装置。
【請求項１９】
請求項１〜１４の何れか一項に記載の電子写真感光体を備える、プロセスカートリッジ。
【発明の詳細な説明】
【技術分野】
【０００１】
本発明は、電子写真感光体、画像形成装置、及びプロセスカートリッジに関する。
【背景技術】
【０００２】
電子写真感光体は、電子写真方式の画像形成装置に用いられる。電子写真感光体としては、例えば、積層型電子写真感光体又は単層型電子写真感光体が用いられる。電子写真感光体は、感光層を備える。積層型電子写真感光体は、感光層として、電荷発生の機能を有する電荷発生層と、電荷輸送の機能を有する電荷輸送層とを備える。単層型電子写真感光体は、感光層として、電荷発生の機能と電荷輸送の機能とを有する単層型感光層を備える。
【０００３】
特許文献１に記載の電子写真感光体が備える感光層は、例えば、下記化学式（ＨＴＭ−Ｄ）で表される化合物を含有する。
【０００４】
【化１】
2018031953.tif 000003
【先行技術文献】
【特許文献】
【０００５】
【特許文献１】特開２０１３−５０５０６号公報
【発明の概要】
【発明が解決しようとする課題】
【０００６】
しかし、特許文献１に記載の電子写真感光体では、耐フィルミング性が不十分であり、かつ転写メモリーの発生を十分に抑制することができなかった。
【０００７】
本発明は、上記課題に鑑みてなされたものであり、その目的は、耐フィルミング性に優れ、かつ転写メモリーの発生を抑制する電子写真感光体を提供することである。また、本発明の別の目的は、画像不良の発生を抑制する画像形成装置及びプロセスカートリッジを提供することである。
【課題を解決するための手段】
【０００８】
本発明の電子写真感光体は、導電性基体と、感光層とを備える。前記感光層は、電荷発生剤と、エナミン誘導体と、電子輸送剤又は電子アクセプター化合物と、バインダー樹脂と、フィラー粒子とを含む。前記エナミン誘導体は、一般式（１）で表される。前記フィラー粒子は、シリカ粒子又は樹脂粒子である。
【０００９】
【化２】
2018031953.tif 000004
【００１０】
前記一般式（１）中、Ｒ1、Ｒ2、Ｒ3、Ｒ4、及びＲ5は、各々独立に、置換基を有してもよい炭素原子数１以上６以下のアルキル基、置換基を有してもよい炭素原子数１以上６以下のアルコキシ基、１又は複数の置換基を有してもよい炭素原子数６以上１４以下のアリール基、置換基を有してもよい炭素原子数６以上１４以下のアリールオキシ基、置換基を有してもよい炭素原子数７以上２０以下のアラルキル基、ハロゲン原子、又は水素原子を表す。ｎは、０以上４以下の整数を表す。
【００１１】
本発明の画像形成装置は、像担持体と、帯電部と、露光部と、現像部と、転写部とを備える。前記像担持体は、上述の電子写真感光体である。前記帯電部は、前記像担持体の表面を帯電する。前記帯電部の帯電極性は、正極性である。前記露光部は、帯電された前記像担持体の前記表面を露光して、前記像担持体の前記表面に静電潜像を形成する。前記現像部は、現像剤を用いて前記静電潜像をトナー像として現像する。前記転写部は、前記像担持体の前記表面と前記記録媒体とが接触しながら、前記トナー像を前記像担持体から記録媒体へ転写する。
【００１２】
本発明のプロセスカートリッジは、上述の電子写真感光体を備える。
【発明の効果】
【００１３】
本発明の電子写真感光体によれば、耐フィルミング性に優れ、かつ転写メモリーの発生を抑制することができる。また、本発明の画像形成装置及びプロセスカートリッジによれば、画像不良の発生を抑制することができる。
【図面の簡単な説明】
【００１４】
【図１】（ａ）、（ｂ）及び（ｃ）は、それぞれ、本発明の第一実施形態に係る電子写真感光体の一例を示す概略断面図である。
【図２】（ａ）、（ｂ）及び（ｃ）は、それぞれ、本発明の第一実施形態に係る電子写真感光体の別の例を示す概略断面図である。
【図３】本発明の第二実施形態に係る画像形成装置の一例を示す図である。
【図４】画像ゴーストが発生した画像を示す図である。
【図５】評価用画像を示す図である。
【発明を実施するための形態】
【００１５】
以下、本発明の実施形態について詳細に説明する。本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００１６】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１７】
以下、ハロゲン原子、炭素原子数１以上６以下のアルキル基、炭素原子数１以上５以下のアルキル基、炭素原子数１以上４以下のアルキル基、炭素原子数１以上３以下のアルキル基、炭素原子数２以上６以下のアルケニル基、炭素原子数１以上６以下のアルコキシ基、炭素原子数１以上３以下のアルコキシ基、炭素原子数６以上１４以下のアリール基、炭素原子数７以上２０以下のアラルキル基、炭素原子数７以上１０以下のアラルキル基、炭素原子数７以上２０以下のアラルキルオキシ基、炭素原子数７以上１０以下のアラルキルオキシ基、炭素原子数６以上１４以下のアリールオキシ基、炭素原子数３以上１４以下の複素環基、炭素原子数３以上１０以下のシクロアルキル基、炭素原子数５以上７以下のシクロアルキリデン基、及びアミノ基は、何ら規定していなければ、それぞれ次の意味である。
【００１８】
ハロゲン原子としては、例えば、フッ素原子、塩素原子、臭素原子、又はヨウ素原子が挙げられる。
【００１９】
炭素原子数１以上６以下のアルキル基は、直鎖状又は分枝鎖状で非置換である。炭素原子数１以上６以下のアルキル基としては、例えば、メチル基、エチル基、ｎ−プロピル基、イソプロピル基、ｎ−ブチル基、ｓ−ブチル基、ｔ−ブチル基、ペンチル基、イソペンチル基、ネオペンチル基、又はヘキシル基が挙げられる。炭素原子数１以上６以下のアルキル基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２０】
炭素原子数１以上５以下のアルキル基は、直鎖状又は分枝鎖状で非置換である。炭素原子数１以上５以下のアルキル基としては、例えば、メチル基、エチル基、ｎ−プロピル基、イソプロピル基、ｎ−ブチル基、ｓ−ブチル基、ｔ−ブチル基、ペンチル基、イソペンチル基、又はネオペンチル基が挙げられる。炭素原子数１以上５以下のアルキル基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２１】
炭素原子数１以上４以下のアルキル基は、直鎖状又は分枝鎖状で非置換である。炭素原子数１以上４以下のアルキル基としては、例えば、メチル基、エチル基、ｎ−プロピル基、イソプロピル基、ｎ−ブチル基、ｓ−ブチル基、又はｔ−ブチル基が挙げられる。炭素原子数１以上４以下のアルキル基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２２】
炭素原子数１以上３以下のアルキル基は、直鎖状又は分枝鎖状で非置換である。炭素原子数１以上３以下のアルキル基としては、例えば、メチル基、エチル基、ｎ−プロピル基、又はイソプロピル基が挙げられる。炭素原子数１以上３以下のアルキル基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２３】
炭素原子数２以上６以下のアルケニル基は、直鎖状又は分岐状で非置換である。炭素原子数２以上６以下のアルケニル基としては、例えば、エテニル基、プロペニル基、ブテニル基、ペンテニル基、又はヘキセニル基が挙げられる。炭素原子数２以上６以下のアルケニル基は、１又は複数の置換基を有してもよい。このような置換基としては、例えば、炭素原子数１以上６以下のアルキル基、炭素原子数１以上６以下のアルコキシ基、炭素原子数６以上１４以下のアリール基、又はシアノ基が挙げられる。
【００２４】
炭素原子数１以上６以下のアルコキシ基は、直鎖状又は分枝鎖状で非置換である。炭素原子数１以上６以下のアルコキシ基としては、例えば、メトキシ基、エトキシ基、ｎ−プロポキシ基、イソプロポキシ基、ｎ−ブトキシ基、ｓ−ブトキシ基、ｔ−ブトキシ基、ペンチルオキシ基、イソペンチルオキシ基、ネオペンチルオキシ基、又はヘキシルオキシ基が挙げられる。炭素原子数１以上６以下のアルコキシ基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２５】
炭素原子数１以上３以下のアルコキシ基は、直鎖状又は分枝鎖状で非置換である。炭素原子数１以上３以下のアルコキシ基としては、例えば、メトキシ基、エトキシ基、ｎ−プロポキシ基、又はイソプロポキシ基が挙げられる。炭素原子数１以上３以下のアルコキシ基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００２６】
炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は炭素原子数６以上１４以下の非置換の芳香族縮合三環炭化水素基である。炭素原子数６以上１４以下のアリール基としては、例えば、フェニル基、ナフチル基、アントリル基、又はフェナントリル基が挙げられる。炭素原子数６以上１４以下のアリール基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００２７】
炭素原子数７以上２０以下のアラルキル基は、非置換である。炭素原子数７以上２０以下のアラルキル基は、炭素原子数６以上１４以下のアリール基と、炭素原子数１以上６以下のアルキル基とが結合した基である。炭素原子数７以上２０以下のアラルキル基としては、例えば、フェニルメチル基（ベンジル基）、２−フェニルエチル基（フェネチル基）、１−フェニルエチル基、３−フェニルプロピル基、又は４−フェニルブチル基が挙げられる。炭素原子数７以上２０以下のアラルキル基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００２８】
炭素原子数７以上１０以下のアラルキル基は、非置換である。炭素原子数７以上１０以下のアラルキル基は、フェニル基と、炭素原子数１以上４以下のアルキル基とが結合した基である。炭素原子数７以上１０以下のアラルキル基における炭素原子数１以上４以下のアルキル基は、直鎖状又は分枝鎖状で非置換である。炭素原子数７以上１０以下のアラルキル基としては、例えば、フェニルメチル基（ベンジル基）、２−フェニルエチル基（フェネチル基）、１−フェニルエチル基、又は３−フェニルプロピル基が挙げられる。炭素原子数７以上１０以下のアラルキル基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００２９】
炭素原子数７以上２０以下のアラルキルオキシ基は、非置換である。炭素原子数７以上２０以下のアラルキルオキシ基は、炭素原子数７以上２０以下のアラルキル基と酸素原子とが結合した基である。酸素原子は、炭素原子数７以上２０以下のアラルキル基中の炭素原子数１以上６以下のアルキル基と結合している。炭素原子数７以上２０以下のアラルキルオキシ基としては、例えば、フェニルメチルオキシ基、２−フェニルエチルオキシ基、１−フェニルエチルオキシ基、３−フェニルプロピルオキシ基、又は４−フェニルブチルオキシ基が挙げられる。炭素原子数７以上２０以下のアラルキルオキシ基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００３０】
炭素原子数７以上１０以下のアラルキルオキシ基は、非置換である。炭素原子数７以上１０以下のアラルキルオキシ基は、炭素原子数７以上１０以下のアラルキル基と酸素原子とが結合した基である。酸素原子は、炭素原子数７以上１０以下のアラルキル基中の炭素原子数１以上３以下のアルキル基と結合している。炭素原子数７以上１０以下のアラルキルオキシ基としては、例えば、フェニルメチルオキシ基、２−フェニルエチルオキシ基、１−フェニルエチルオキシ基、又は３−フェニルプロピルオキシ基が挙げられる。炭素原子数７以上１０以下のアラルキルオキシ基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００３１】
炭素原子数６以上１４以下のアリールオキシ基は、非置換である。炭素原子数６以上１４以下のアリールオキシ基は、炭素原子数６以上１４以下のアリール基に酸素原子が結合した基である。炭素原子数６以上１４以下のアリールオキシ基としては、例えば、フェノキシ基、ナフチルオキシ基、アントリルオキシ基、又はフェナントリルオキシ基が挙げられる。炭素原子数６以上１４以下のアリールオキシ基は、１又は複数の置換基を有してもよい。このような置換基としては、例えば、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００３２】
炭素原子数３以上１４以下の複素環基は、非置換である。炭素原子数３以上１４以下の複素環基としては、例えば、１個以上（好ましくは１個以上３個以下）のヘテロ原子を含み、芳香性を有する５員又は６員の単環の複素環基；このような単環同士が縮合した複素環基；又は、このような単環と、５員又は６員の炭化水素環とが縮合した複素環基が挙げられる。ヘテロ原子は、窒素原子、硫黄原子、及び酸素原子からなる群から選択される１種以上である。複素環基の具体例としては、チオフェニル基、フラニル基、ピロリル基、イミダゾリル基、ピラゾリル基、イソチアゾリル基、イソオキサゾリル基、オキサゾリル基、イソオキサゾリル基、チアゾリル基、イソチアゾリル基、フラザニル基、ピラニル基、ピリジル基、ピリダジニル基、ピリミジニル基、ピラジニル基、インドリル基、１Ｈ−インダゾリル基、イソインドリル基、クロメニル基、キノリニル基、イソキノリニル基、プリニル基、プテリジニル基、トリアゾリル基、テトラゾリル基、４Ｈ−キノリジニル基、ナフチリジニル基、ベンゾフラニル基、１，３−ベンゾジオキソリル基、ベンゾオキサゾリル基、ベンゾチアゾリル基、又はベンズイミダゾリル基が挙げられる。炭素原子数３以上１４以下の複素環基は、１又は複数の置換基を有してもよい。このような置換基としては、例えば、ハロゲン原子、ヒドロキシル基、炭素原子数１以上６以下のアルキル基、炭素原子数１以上６以下のアルコキシ基、ニトロ基、シアノ基、又は炭素原子数６以上１４以下のアリール基が挙げられる。
【００３３】
炭素原子数３以上１０以下のシクロアルキル基は、非置換である。炭素原子数３以上１０以下のシクロアルキル基としては、例えば、シクロプロピル基、シクロブチル基、シクロペンチル基、シクロヘキシル基、シクロへプチル基、シクロオクチル基、シクロノニル基、又はシクロデシル基が挙げられる。炭素原子数３以上１０以下のシクロアルキル基は、置換基を有してもよい。このような置換基としては、例えば、ハロゲン原子、ヒドロキシル基、炭素原子数１以上６以下のアルキル基、炭素原子数１以上６以下のアルコキシ基、炭素原子数６以上１４以下のアリール基、又はシアノ基が挙げられる。
【００３４】
炭素原子数５以上７以下のシクロアルキリデン基は、非置換である。炭素原子数５以上７以下のシクロアルキリデン基としては、例えば、シクロペンチリデン基、シクロヘキシリデン基、又はシクロへプチリデン基が挙げられる。炭素原子数５以上７以下のシクロアルキリデン基は、１又は複数の置換基を有してもよい。このような置換基としては、例えば、ハロゲン原子、ヒドロキシル基、炭素原子数１以上６以下のアルコキシ基、炭素原子数６以上１４以下のアリール基、又はシアノ基が挙げられる。
【００３５】
アミノ基は、非置換である。アミノ基は置換基を有してもよい。このような置換基としては、炭素原子数１以上６以下のアルキル基が挙げられる。
【００３６】
＜第一実施形態：電子写真感光体＞
本発明の第一実施形態に係る電子写真感光体（以下、感光体と記載することがある）は、導電性基体と、感光層とを備える。感光体としては、例えば、単層型電子写真感光体（以下、単層型感光体と記載することがある）、又は積層型電子写真感光体（以下、積層型感光体と記載することがある）が挙げられる。
【００３７】
［１．単層型感光体］
以下、図１を参照して、単層型感光体の構造について説明する。図１は、第一実施形態に係る感光体１の一例を示す概略断面図である。
【００３８】
図１では、感光体１は単層型感光体を示す。図１（ａ）に示すように、単層型感光体は、例えば、導電性基体２と感光層３とを備える。単層型感光体は、感光層３として単層型感光層３ａを備える。単層型感光層３ａは、一層の感光層３である。図１（ａ）のように、感光層３は導電性基体２上に直接的に配置されてもよい。
【００３９】
図１（ｂ）に示すように、単層型感光体は、導電性基体２と、単層型感光層３ａと、中間層（下引き層）４とを備えてもよい。中間層４は、導電性基体２と単層型感光層３ａとの間に設けられる。図１（ｂ）に示すように、感光層３は、中間層４を介して導電性基体２上に間接的に配置されてもよい。また、図１（ｃ）に示すように、単層型感光層３ａ上に保護層５が設けられてもよい。
【００４０】
単層型感光層３ａの厚さは、単層型感光層としての機能を十分に発現できる限り、特に限定されない。単層型感光層３ａの厚さは、５μｍ以上１００μｍ以下であることが好ましく、１０μｍ以上５０μｍ以下であることがより好ましい。
【００４１】
［２．積層型感光体］
積層型感光体では、感光層は、電荷発生層と、電荷輸送層とを備える。以下、図２を参照して、積層型感光体の構造について説明する。図２は、第二実施形態に係る感光体１の別の例を示す概略断面図である。
【００４２】
図２では、感光体１は、積層型感光体を示す。図２（ａ）に示すように、積層型感光体は、例えば、導電性基体２と感光層３とを備える。感光層３は、電荷発生層３ｂと電荷輸送層３ｃとを備える。積層型感光体の耐摩耗性を向上させるためには、図２（ａ）に示すように、導電性基体２上に電荷発生層３ｂが設けられ、電荷発生層３ｂ上に電荷輸送層３ｃが設けられることが好ましい。図２（ｂ）に示すように、積層型感光体では、導電性基体２上に電荷輸送層３ｃが設けられ、電荷輸送層３ｃ上に電荷発生層３ｂが設けられてもよい。
【００４３】
図２（ｃ）に示すように、積層型感光体は、導電性基体２と感光層３と中間層（下引き層）４とを備えていてもよい。中間層４は、導電性基体２と感光層３との間に備えられる。また、感光層３上には、保護層５（図１（ｃ）参照）が設けられていてもよい。
【００４４】
電荷発生層３ｂ及び電荷輸送層３ｃの厚さは、それぞれの層としての機能を十分に発現できる限り、特に限定されない。電荷発生層３ｂの厚さは、０．０１μｍ以上５μｍ以下であることが好ましく、０．１μｍ以上３μｍ以下であることがより好ましい。電荷輸送層３ｃの厚さは、２μｍ以上１００μｍ以下であることが好ましく、５μｍ以上５０μｍ以下であることがより好ましい。
【００４５】
第一実施形態に係る感光体は、感光層を備える。感光層は、電荷発生剤と、エナミン誘導体と、電子輸送剤又は電子アクセプター化合物と、バインダー樹脂と、フィラー粒子とを含む。積層型感光体では、電荷発生層は、例えば、電荷発生剤と、電荷発生剤用バインダー樹脂（以下、ベース樹脂と記載することがある）とを含む。電荷輸送層は、例えば、エナミン誘導体と、電子輸送剤又は電子アクセプター化合物と、バインダー樹脂と、フィラー粒子とを含む。単層型感光体では、単層型感光層は、例えば、電荷発生剤と、エナミン誘導体と、電子輸送剤又は電子アクセプター化合物と、バインダー樹脂と、フィラー粒子とを含む。電荷発生層、電荷輸送層、及び単層型感光層は、添加剤を更に含有してもよい。
【００４６】
第一実施形態に係る感光体は、転写メモリーの発生を抑制する。その理由は以下のように推測される。第一実施形態に係る感光体では、エナミン誘導体を含む。エナミン誘導体は一般式（１）で表される（以下、一般式（１）で表されるエナミン誘導体をエナミン誘導体（１）と記載することがある）。エナミン誘導体（１）は、平面性を有し、比較的大きなπ共役系を有する。このため、感光層は、正孔輸送能に優れ、キャリアとしての電荷が感光層中に残留しにくい傾向にある。よって、第一実施形態に係る感光体は、転写メモリーの発生を抑制すると考えられる。なお、転写メモリーの評価方法は、実施例にて詳細に後述する。
【００４７】
また、第一実施形態に係る感光体は、耐フィルミング性に優れる。その理由は以下のように推測される。便宜上、まず、画像形成プロセスにおけるフィルミングに起因する画像不良を説明する。電子写真方式の画像形成装置は、例えば、像担持体（感光体）と、帯電部と、露光部と、現像部と、転写部と、クリーニング部とを備える。画像形成プロセスが直接転写方式を採用する場合、転写部は、トナー像を感光体から記録媒体へ転写する。転写後、クリーニング部は、感光層３の表面を清掃する。
【００４８】
トナー像の転写において、記録媒体は感光体の表面で摺擦され、記録媒体が帯電（いわゆる摩擦帯電）することがある。かかる場合、記録媒体が感光体の帯電極性に対して同極性に帯電し帯電性が低下する傾向、又は逆極性に帯電（いわゆる逆帯電）する傾向がある。記録媒体がこのような帯電性を有すると、記録媒体が有する微小な成分（例えば、紙粉）が感光体の表面に移動し付着することがある。そして、クリーニング部が感光体の表面の画像領域に付着した微小な成分を除去しきれない場合、記録媒体上に形成された画像に欠陥が生じることがある。このような画像欠陥をフィルミングという。なお、耐フィルミング性の評価方法は、実施例にて詳細に後述する。
【００４９】
第一実施形態に係る感光体では、感光層はフィラー粒子を含む。このため、感光層はその表面に凹凸形状を形成し易く、感光層の表面と微小な成分との接触面積が小さくなる傾向にある。接触面積が小さいと、クリーニング部は微小な成分を感光層から除去し易い。以上から、第一実施形態に係る感光体は耐フィルミング性に優れると考えられる。
【００５０】
以下、感光体の要素として導電性基体、電子輸送剤、電子アクセプター化合物、正孔輸送剤、電荷発生剤、バインダー樹脂、ベース樹脂、添加剤、及び中間層を説明する。また、感光体の製造方法も説明する。
【００５１】
［３．導電性基体］
導電性基体は、感光体の導電性基体として用いることができる限り、特に限定されない。導電性基体は、少なくとも表面部が導電性を有する材料で形成されていればよい。導電性基体の一例としては、導電性を有する材料で形成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、又はインジウムが挙げられる。これらの導電性を有する材料を単独で用いてもよいし、２種以上を組み合わせて用いてもよい。２種以上の組合せとしては、例えば、合金（より具体的には、アルミニウム合金、ステンレス鋼、又は真鍮等）が挙げられる。これらの導電性を有する材料の中でも、感光層から導電性基体への電荷の移動が良好であることから、アルミニウム又はアルミニウム合金が好ましい。また、導電性基体は、その表面にこれら導電性を有する材料の酸化皮膜を有してもよい。
【００５２】
導電性基体の形状は、画像形成装置の構造に合わせて適宜選択される。導電性基体の形状としては、例えば、シート状又はドラム状が挙げられる。また、導電性基体の厚さは、導電性基体の形状に応じて適宜選択される。
【００５３】
［４．電子輸送剤、電子アクセプター化合物］
単層型感光体では、単層型感光層は、電子輸送剤を含む。積層型感光体では、電荷輸送層は、電子アクセプター化合物を含む。
【００５４】
電子輸送剤及び電子アクセプター化合物としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸、又はジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物、又はジニトロアントラキノン系化合物が挙げられる。これらの電子輸送剤は、１種を単独で使用してもよく、２種以上を組み合わせて使用してもよい。
【００５５】
これらの電子輸送剤及び電子アクセプター化合物のうち、一般式（ＥＴＭ１）、一般式（ＥＴＭ２）、一般式（ＥＴＭ３）、一般式（ＥＴＭ４）、又は一般式（ＥＴＭ５）で表される化合物（以下、それぞれ化合物（ＥＴＭ１）〜（ＥＴＭ５）と記載することがある）を含むことが好ましい。
【００５６】
【化３】
2018031953.tif 000005
【００５７】
【化４】
2018031953.tif 000006
【００５８】
【化５】
2018031953.tif 000007
【００５９】
【化６】
2018031953.tif 000008
【００６０】
【化７】
2018031953.tif 000009
【００６１】
一般式（ＥＴＭ１）中、Ｒ61、Ｒ62、Ｒ63、及びＲ64は、各々独立に、水素原子、置換基を有してもよい炭素原子数１以上６以下のアルキル基、置換基を有してもよい炭素原子数１以上６以下のアルコキシ基、置換基を有してもよい炭素原子数６以上１４以下のアリール基、又は置換基を有してもよい炭素原子数７以上２０以下のアラルキル基を表す。Ｒ61、Ｒ62、Ｒ63、及びＲ64は、互いに同一であっても異なってもよい。一般式（ＥＴＭ１）中、Ｒ61、Ｒ62、Ｒ63、及びＲ64は、各々独立に、水素原子又は炭素原子数１以上６以下のアルキル基を表すことが好ましく、水素原子又は炭素原子数１以上５以下のアルキル基を表すことがより好ましく、水素原子又は２−メチル−２−ブチル基を表すことが更に好ましい。一般式（ＥＴＭ１）で表される化合物としては、例えば、化学式（ＥＴＭ１−１）で表される化合物（以下、化合物（ＥＴＭ１−１）と記載することがある）が挙げられる。
【００６２】
【化８】
2018031953.tif 000010
【００６３】
一般式（ＥＴＭ２）中、Ｒ33、Ｒ34、Ｒ35、及びＲ36は、各々独立に、水素原子、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基、置換基を有してもよい炭素原子数７以上２０以下のアラルキル基、又は置換基を有してもよい炭素原子数３以上１４以下の複素環基を表す。一般式（ＥＴＭ２）中、Ｒ33、Ｒ34、Ｒ35、及びＲ36は、炭素原子数１以上６以下のアルキル基を表すことが好ましく、炭素原子数１以上４以下のアルキル基を表すことがより好ましく、メチル基又はｔ−ブチル基を表すことが更に好ましい。一般式（ＥＴＭ２）で表される化合物としては、例えば、化学式（ＥＴＭ２−１）で表される化合物（以下、化合物（ＥＴＭ２−１）と記載することがある）が挙げられる。
【００６４】
【化９】
2018031953.tif 000011
【００６５】
一般式（ＥＴＭ３）中、Ｒ65は、置換基を有してもよい炭素原子数１以上６以下のアルキル基又は置換基を有してもよい炭素原子数６以上１４以下のアリール基を表す。Ｒ66は、置換基を有してもよい炭素原子数１以上６以下のアルキル基、置換基を有してもよい炭素原子数６以上１４以下のアリール基、置換基を有してもよい炭素原子数１以上６以下のアルコキシ基、置換基を有してもよい炭素原子数６以上１４以下のアリールオキシ基、又は置換基を有してもよい炭素原子数７以上２０以下のアラルキルオキシ基を表す。Ｒ67は、置換基を有してもよい炭素原子数１以上６以下のアルキル基を表す。ｓは、０以上４以下の整数を表す。Ｒ65、Ｒ66、及びＲ67は、互いに同一であっても異なっていてもよい。一般式（ＥＴＭ３）中、Ｒ65は、炭素原子数６以上１４以下のアリール基を表すことが好ましく、フェニル基を表すことがより好ましい。Ｒ66は、炭素原子数７以上２０以下のアラルキルオキシ基を表すことが好ましく、炭素原子数７以上１０以下のアラルキルオキシ基を表すことがより好ましく、フェニルメチルオキシ基を表すことが更に好ましい。ｓは０を表すことが好ましい。一般式（ＥＴＭ３）で表される化合物としては、例えば、化学式（ＥＴＭ３−１）で表される化合物（以下、化合物（ＥＴＭ３−１）と記載することがある）が挙げられる。
【００６６】
【化１０】
2018031953.tif 000012
【００６７】
一般式（ＥＴＭ４）中、Ｒ39及びＲ40は、各々独立に、水素原子、ハロゲン原子、１又は複数の置換基を有してもよい炭素原子数１以上６以下のアルキル基、置換基を有してもよい炭素数１以上６以下のアルコキシ基、置換基を有してもよい炭素数６以上１４以下のアリール基、置換基を有してもよいアミノ基を表す。Ｒ39及びＲ40は、互いに同一であっても異なってもよい。一般式（ＥＴＭ４）中、Ｒ39及びＲ40は、１又は複数の炭素原子数１以上６以下のアルキル基を有してもよい炭素原子数６以上１４以下のアリール基を表すことが好ましく、複数の炭素原子数１以上３以下のアルキル基を有するフェニル基を表すことがより好ましく、エチルメチルフェニル基を表すことが更に好ましい。一般式（ＥＴＭ４）で表される化合物としては、例えば、化学式（ＥＴＭ４−１）で表される化合物（以下、化合物（ＥＴＭ４−１）と記載することがある）が挙げられる。
【００６８】
【化１１】
2018031953.tif 000013
【００６９】
一般式（ＥＴＭ５）中、Ｒ41、Ｒ42、及びＲ43は、各々独立に、水素原子、ハロゲン原子、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基、置換基を有してもよい炭素原子数７以上２０以下のアラルキル基、又は置換基を有してもよい炭素原子数３以上１４以下の複素環基を表す。Ｒ41、Ｒ42、及びＲ43は、互いに同一であっても異なってもよい。一般式（ＥＴＭ５）中、Ｒ41、Ｒ42、及びＲ43は、ハロゲン原子を有してもよい炭素原子数６以上１４以下のアリール基又は炭素原子数１以上６以下のアルキル基を表すことが好ましく、ハロゲン原子を有するフェニル基又は炭素原子数１以上４以下のアルキル基を表すことがより好ましく、クロロフェニル基又はｔ−ブチル基を表すことが更に好ましい。一般式（ＥＴＭ５）で表される化合物としては、例えば、化学式（ＥＴＭ５−１）で表される化合物（以下、化合物（ＥＴＭ５−１）と記載することがある）が挙げられる。
【００７０】
【化１２】
2018031953.tif 000014
【００７１】
これらの電子輸送剤及び電子アクセプター化合物のうち、感光体の耐フィルミング性を更に向上させる観点から、化合物（ＥＴＭ１）、化合物（ＥＴＭ２）、化合物（ＥＴＭ３）、又は化合物（ＥＴＭ４）がより好ましく、化合物（ＥＴＭ１）が更に好ましい。これらの電子輸送剤及び電子アクセプター化合物のうち、感光体の耐フィルミング性を更に向上させ、かつ転写メモリーの発生を更に抑制する観点から、化合物（ＥＴＭ１）、化合物（ＥＴＭ２）、化合物（ＥＴＭ３）、又は化合物（ＥＴＭ４）がより好ましく、化合物（ＥＴＭ１）が更に好ましい。
【００７２】
［５．正孔輸送剤］
感光層は正孔輸送剤としてエナミン誘導体（１）を含む。エナミン誘導体（１）は一般式（１）で表される。
【００７３】
【化１３】
2018031953.tif 000015
【００７４】
一般式（１）中、Ｒ1、Ｒ2、Ｒ3、Ｒ4、及びＲ5は、各々独立に、置換基を有してもよい炭素原子数１以上６以下のアルキル基、置換基を有してもよい炭素原子数１以上６以下のアルコキシ基、１又は複数の置換基を有してもよい炭素原子数６以上１４以下のアリール基、置換基を有してもよい炭素原子数６以上１４以下のアリールオキシ基、置換基を有してもよい炭素原子数７以上２０以下のアラルキル基、ハロゲン原子、又は水素原子を表す。ｎは、０以上４以下の整数を表す。
【００７５】
一般式（１）中、Ｒ1〜Ｒ5の表す炭素原子数１以上６以下のアルキル基は、炭素原子数１以上３以下のアルキル基が好ましく、メチル基がより好ましい。Ｒ1〜Ｒ5の表す炭素原子数１以上６以下のアルキル基は、置換基を有してもよい。このような置換基としては、例えば、ハロゲン原子、炭素原子数１以上６以下のアルコキシ基、炭素原子数３以上１０以下のシクロアルキル基、又は炭素原子数３以上１４以下の複素環基が挙げられる。
【００７６】
一般式（１）中、Ｒ1〜Ｒ5の表す炭素原子数１以上６以下のアルコキシ基は、置換基を有してもよい。このような置換基としては、例えば、ハロゲン原子、炭素原子数１以上６以下のアルコキシ基、炭素原子数６以上１４以下のアリール基、炭素原子数３以上１０以下のシクロアルキル基、又は炭素原子数３以上１４以下の複素環基が挙げられる。
【００７７】
一般式（１）中、Ｒ1〜Ｒ5の表す炭素原子数６以上１４以下のアリール基は、フェニル基が好ましい。Ｒ1〜Ｒ5の表す炭素原子数６以上１４以下のアリール基は、１又は複数の置換基を有してもよい。このような置換基としては、例えば、炭素原子数１以上３以下のアルキル基、ハロゲン原子、又は炭素原子数１以上３以下のアルコキシ基が挙げられ、メチル基、エチル基、フッ素原子、塩素原子、エトキシ基、又はメトキシ基が好ましい。１又は複数の置換基を有する炭素原子数６以上１４以下のアリール基としては、例えば、メチルフェニル基、エチルメチルフェニル基、エトキシフェニル基、メトキシフェニル基、ジメトキシフェニル基、クロロフェニル基、又はフルオロフェニル基が挙げられる。炭素原子数６以上１４以下のアリール基がフェニル基である場合、置換基の置換位置は、オルト位（ｏ位）、メタ位（ｍ位）、又はパラ位（ｐ位）が挙げられ、オルト位又はパラ位が好ましい。
【００７８】
一般式（１）中、Ｒ1〜Ｒ5の表す炭素原子数６以上１４以下のアリールオキシ基は、置換基を有してもよい。このような置換基としては、例えば、ハロゲン原子、炭素原子数１以上６以下のアルキル基、炭素原子数１以上６以下のアルコキシ基、炭素原子数６以上１４以下のアリール基、炭素原子数３以上１０以下のシクロアルキル基、又は炭素原子数３以上１４以下の複素環基が挙げられる。
【００７９】
一般式（１）中、Ｒ1〜Ｒ5の表す炭素原子数７以上２０以下のアラルキル基は、置換基を有してもよい。このような置換基としては、例えば、ハロゲン原子、炭素原子数１以上６以下のアルコキシ基、炭素原子数６以上１４以下のアリール基、炭素原子数３以上１０以下のシクロアルキル基、又は炭素原子数３以上１４以下の複素環基が挙げられる。
【００８０】
一般式（１）中、Ｒ1、Ｒ2、Ｒ3、Ｒ4、及びＲ5は、各々独立に、炭素原子数１以上３以下のアルキル基、置換基を有してもよい炭素原子数６以上１４以下のアリール基、又は水素原子を表すことが好ましい。アリール基が有してもよい置換基は、１又は複数の炭素原子数１以上３以下のアルキル基、１若しくは複数の炭素原子数１以上３以下のアルコキシ基、又はハロゲン原子であることが好ましい。ｎは１又は２を表すことが好ましい。
【００８１】
一般式（１）中、Ｒ4は、炭素原子数１以上３以下のアルキル基又はハロゲン原子を有してもよい炭素原子数６以上１４以下のアリール基を表すことが好ましい。
【００８２】
エナミン誘導体（１）としては、例えば、表１で表されるエナミン誘導体（１）（具体的には、エナミン誘導体（ＨＴＭ−１）〜（ＨＴＭ−２３））が挙げられる。なお、表１中、ＨＴＭは正孔輸送剤を示す。欄「ＨＴＭ」のＨＴＭ−１〜ＨＴＭ−２３はそれぞれエナミン誘導体（ＨＴＭ−１）〜（ＨＴＭ−２３）を示す。欄「Ｒ1〜Ｒ5」中の略号は次の置換基を示す。
Ｐｈ                    ：フェニル基
Ｍｅ                    ：メチル基
ｐ−Ｍｅ−Ｐｈ          ：ｐ−メチルフェニル基
ｐ，ｏ−Ｍｅ，Ｅｔ−Ｐｈ：ｏ−エチル−ｐ−メチルフェニル基
ｐ−ＯＥｔ−Ｐｈ        ：ｐ−エトキシフェニル基
ｏ，ｐ−ｄｉＯＭｅＰｈ  ：ｏ，ｐ−ジメトキシフェニル基
ｐ−Ｃｌ−Ｐｈ          ：ｐ−クロロフェニル基
ｐ−Ｆ−Ｐｈ            ：ｐ−フルオロフェニル基
【００８３】
【表１】
2018031953.tif 000016
【００８４】
エナミン誘導体（ＨＴＭ−１）〜（ＨＴＭ−４）、（ＨＴＭ−６）〜（ＨＴＭ−９）、（ＨＴＭ−１１）、（ＨＴＭ−１４）、（ＨＴＭ−１７）、及び（ＨＴＭ−２０）のうち、転写メモリーの発生を更に抑制する観点から、エナミン誘導体（ＨＴＭ−１）〜（ＨＴＭ−２）、（ＨＴＭ−４）、（ＨＴＭ−６）、（ＨＴＭ−９）、（ＨＴＭ−１１）、（ＨＴＭ−１４）、又は（ＨＴＭ−１７）が好ましい。エナミン誘導体（ＨＴＭ−１）〜（ＨＴＭ−４）、（ＨＴＭ−６）〜（ＨＴＭ−９）、（ＨＴＭ−１１）、（ＨＴＭ−１４）、（ＨＴＭ−１７）、及び（ＨＴＭ−２０）のうち、転写メモリーの発生を更に抑制し、感光体の耐フィルミング性を更に向上させる観点から、エナミン誘導体（ＨＴＭ−１）〜（ＨＴＭ−２）、（ＨＴＭ−４）、（ＨＴＭ−６）、（ＨＴＭ−９）、（ＨＴＭ−１１）、（ＨＴＭ−１４）、又は（ＨＴＭ−１７）が好ましい。
【００８５】
感光層は、エナミン誘導体（１）以外に別の正孔輸送剤を含んでもよい。別の正孔輸送剤としては、例えば、含窒素環式化合物又は縮合多環式化合物を使用することができる。含窒素環式化合物及び縮合多環式化合物としては、例えば、ジアミン誘導体（より具体的には、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、又はＮ，Ｎ，Ｎ’，Ｎ’−テトラフェニルフェナントリレンジアミン誘導体等）、オキサジアゾール系化合物（より具体的には、２，５−ジ（４−メチルアミノフェニル）−１，３，４−オキサジアゾール等）、スチリル化合物（より具体的には、９−（４−ジエチルアミノスチリル）アントラセン等）、カルバゾール化合物（より具体的には、ポリビニルカルバゾール等）、有機ポリシラン化合物、ピラゾリン系化合物（より具体的には、１−フェニル−３−（ｐ−ジメチルアミノフェニル）ピラゾリン等）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、又はトリアゾール系化合物が挙げられる。これらの正孔輸送剤は、１種を単独で使用してもよく、２種以上を組み合わせて使用してもよい。
【００８６】
感光体が単層型感光体である場合、正孔輸送剤の含有量は、単層型感光層に含有されるバインダー樹脂１００質量部に対して、１０質量部以上２００質量部以下であることが好ましく、１０質量部以上１００質量部以下であることがより好ましく、１０質量部以上７５質量部以下であることが特に好ましい。
【００８７】
感光体が積層型感光体である場合、正孔輸送剤の含有量は、電荷輸送層に含有されるバインダー樹脂１００質量部に対して、１０質量部以上２００質量部以下であることが好ましく、２０質量部以上１００質量部以下であることがより好ましい。
【００８８】
［６．電荷発生剤］
感光体が積層型感光体である場合、電荷発生層は、電荷発生剤を含む。感光体が単層型感光体である場合、単層型感光層は、電荷発生剤を含む。
【００８９】
電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（より具体的には、セレン、セレン−テルル、セレン−ヒ素、硫化カドミウム、又はアモルファスシリコン等）の粉末、ピリリウム顔料、アンサンスロン系顔料、トリフェニルメタン系顔料、スレン系顔料、トルイジン系顔料、ピラゾリン系顔料、又はキナクリドン系顔料が挙げられる。電荷発生剤は、１種を単独で用いてもよいし、２種以上を組み合わせて用いてもよい。
【００９０】
フタロシアニン系顔料としては、例えば、化学式（ＣＧＭ−Ａ）で表されるチタニルフタロシアニン又は金属フタロシアニンが挙げられる。金属フタロシアニンとしては、例えば、化学式（ＣＧＭ−Ｂ）で表される無金属フタロシアニン、ヒドロキシガリウムフタロシアニン又はクロロガリウムフタロシアニンが挙げられる。フタロシアニン系顔料は、結晶であってもよく、非結晶であってもよい。フタロシアニン系顔料の結晶形状（例えば、Ｘ型、α型、β型、Ｙ型、Ｖ型、又はＩＩ型）については特に限定されず、種々の結晶形状を有するフタロシアニン系顔料が使用される。
【００９１】
【化１４】
2018031953.tif 000017
【００９２】
【化１５】
2018031953.tif 000018
【００９３】
無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型、又はＹ型結晶（以下、それぞれα型チタニルフタロシアニン結晶、β型チタニルフタロシアニン結晶、及びＹ型チタニルフタロシアニン結晶と記載することがある）が挙げられる。ヒドロキシガリウムフタロシアニンの結晶としては、ヒドロキシガリウムフタロシアニンのＶ型結晶が挙げられる。クロロガリウムフタロシアニンの結晶としては、クロロガリウムフタロシアニンのＩＩ型結晶が挙げられる。
【００９４】
例えば、デジタル光学式の画像形成装置には、７００ｎｍ以上の波長領域に感度を有する感光体を用いることが好ましい。デジタル光学式の画像形成装置としては、例えば、半導体レーザーのような光源を使用した、レーザービームプリンター又はファクシミリが挙げられる。７００ｎｍ以上の波長領域で高い量子収率を有することから、電荷発生剤としては、フタロシアニン系顔料が好ましく、無金属フタロシアニン又はチタニルフタロシアニンがより好ましい。感光層がエナミン誘導体（１）を含む場合に感光体の耐フィルミング性を更に向上させるためには、電荷発生剤としては、Ｘ型無金属フタロシアニン、α型チタニルフタロシアニン結晶、又はＹ型チタニルフタロシアニン結晶が更に好ましく、Ｙ型チタニルフタロシアニン結晶が特に好ましい。感光層がエナミン誘導体（１）を含む場合に感光体の耐フィルミング性を更に向上させ、かつ転写メモリーの発生を更に抑制するためには、電荷発生剤としては、Ｘ型無金属フタロシアニン、α型チタニルフタロシアニン結晶、又はＹ型チタニルフタロシアニン結晶が更に好ましく、Ｙ型チタニルフタロシアニン結晶が特に好ましい。
【００９５】
Ｙ型チタニルフタロシアニン結晶は、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【００９６】
α型チタニルフタロシアニン結晶は、ＣｕＫα特性Ｘ線回折スペクトルにおいて、例えば、ブラッグ角（２θ±０．２°）の２８．６°に主ピークを有する。
【００９７】
（ＣｕＫα特性Ｘ線回折スペクトルの測定方法）
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【００９８】
短波長レーザー光源を用いた画像形成装置に適用される感光体には、電荷発生剤として、アンサンスロン系顔料が好適に用いられる。短波長レーザー光の波長は、例えば、３５０ｎｍ以上５５０ｎｍ以下である。
【００９９】
感光体が単層型感光体である場合、電荷発生剤の含有量は、単層型感光層に含有されるバインダー樹脂１００質量部に対して、０．１質量部以上５０質量部以下であることが好ましく、０．５質量部以上３０質量部以下であることがより好ましく、０．５質量部以上４．５質量部以下であることが特に好ましい。
【０１００】
感光体が積層型感光体である場合、電荷発生剤の含有量は、電荷発生層に含有されるベース樹脂１００質量部に対して、５質量部以上１０００質量部以下であることが好ましく、３０質量部以上５００質量部以下であることがより好ましい。
【０１０１】
［７．バインダー樹脂］
バインダー樹脂としては、例えば、熱可塑性樹脂、熱硬化性樹脂、又は光硬化性樹脂が挙げられる。熱可塑性樹脂としては、例えば、ポリカーボネート樹脂、ポリアリレート樹脂、スチレン−ブタジエン樹脂、スチレン−アクリロニトリル樹脂、スチレン−マレイン酸樹脂、アクリル酸系樹脂、スチレン−アクリル酸樹脂、ポリエチレン樹脂、エチレン−酢酸ビニル樹脂、塩素化ポリエチレン樹脂、ポリ塩化ビニル樹脂、ポリプロピレン樹脂、アイオノマー樹脂、塩化ビニル−酢酸ビニル樹脂、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂又はポリエーテル樹脂が挙げられる。熱硬化性樹脂としては、例えば、シリコーン樹脂、エポキシ樹脂、フェノール樹脂、尿素樹脂又はメラミン樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（ウレタン化合物のアクリル酸誘導体付加物）が挙げられる。これらのバインダー樹脂は、１種を単独で使用してもよく、２種以上を組み合わせて使用してもよい。
【０１０２】
これらの樹脂の中では、加工性、機械的強度、光学的特性、及び耐摩耗性のバランスに優れた単層型感光層及び電荷輸送層が得られることから、ポリカーボネート樹脂又はポリアリレート樹脂が好ましい。更にエナミン誘導体（１）との相溶性が良好であり、エナミン誘導体（１）の感光層中での分散性が向上する観点から、バインダー樹脂は、一般式（３）で表される繰返し単位を有するポリカーボネート樹脂（以下、ポリカーボネート樹脂（３）と記載することがある）又は一般式（４）で表される繰返し単位を有するポリアリレート樹脂（以下、ポリアリレート樹脂（４）と記載することがある）がより好ましい。
【０１０３】
【化１６】
2018031953.tif 000019
【０１０４】
一般式（３）中、Ｒ11及びＲ12は、各々独立に、水素原子、ハロゲン原子を有してもよい炭素原子数１以上６以下のアルキル基、又は置換基を有してもよいフェニル基を表す。Ｒ11とＲ12とは、互いに結合して形成されるシクロアルキリデン基を表してもよい。Ｒ11とＲ12とは、互いに同一であっても異なってもよい。Ｒ13及びＲ14は、各々独立に、水素原子又はハロゲン原子を有してもよい炭素原子数１以上３以下のアルキル基を表す。Ｒ13とＲ14とは、互いに同一であっても異なってもよい。
【０１０５】
【化１７】
2018031953.tif 000020
【０１０６】
一般式（４）中、Ｒ15及びＲ16は、各々独立に、水素原子、ハロゲン原子を有してもよい炭素原子数１以上６以下のアルキル基、又は置換基を有してもよいフェニル基を表す。Ｒ15とＲ16とは、互いに結合して形成されるシクロアルキリデン基を表してもよい。Ｒ15とＲ16とは、互いに同一であっても異なってもよい。Ｒ17及びＲ18は、各々独立に、水素原子又はハロゲン原子を有してもよい炭素原子数１以上３以下のアルキル基を表す。Ｒ17とＲ18とは、互いに同一であっても異なってもよい。
【０１０７】
一般式（３）中、Ｒ11及びＲ12の表すハロゲン原子を有してもよい炭素原子数１以上６以下のアルキル基は、炭素原子数１以上４以下のアルキル基が好ましく、メチル基がより好ましい。Ｒ11とＲ12とが互いに結合して形成されるシクロアルキリデン基は、炭素原子数５以上７以下のシクロアルキリデン基が好ましく、シクロヘキシリデン基がより好ましい。一般式（３）中、Ｒ11及びＲ12は、水素原子若しくは炭素原子数１以上４以下のアルキル基を表すこと、又は互いに結合して形成される炭素原子数５以上７以下のシクロアルキリデン基を表すことが好ましい。Ｒ11及びＲ12は、水素原子若しくはメチル基を表すこと、又は互いに結合して形成されるシクロヘキシリデン基を表すことがより好ましい。
【０１０８】
一般式（３）中、Ｒ13及びＲ14の表すハロゲン原子を有してもよい炭素原子数１以上３以下のアルキル基は、ハロゲン原子を有してもよいメチル基が好ましく、メチル基又はフッ化メチル基がより好ましく、メチル基又はトリフルオロメチル基が更に好ましい。一般式（３）中、Ｒ13及びＲ14は、水素原子、メチル基、又はハロゲン原子を有してもよいメチル基を表すことが好ましく、水素原子、メチル基、又はフッ化メチル基を表すことがより好ましく、水素原子又はトリフルオロメチル基を表すことが更に好ましい。Ｒ13及びＲ14は互いに同一であることが好ましい。感光体の耐フィルミング性を更に向上させる観点から、一般式（３）中、Ｒ11、Ｒ12、Ｒ13、及びＲ14のうち少なくとも１つが、１又は複数のハロゲン原子を有することが好ましい。
【０１０９】
ポリカーボネート樹脂（３）としては、例えば、化学式（ＰＣ−１）、化学式（ＰＣ−２）、化学式（ＰＣ−３）、化学式（ＰＣ−４）、又は化学式（ＰＣ−５）で表される繰返し単位を有するポリカーボネート樹脂（以下、それぞれポリカーボネート樹脂（ＰＣ−１）〜（ＰＣ−５）と記載することがある）が挙げられる。
【０１１０】
【化１８】
2018031953.tif 000021
【０１１１】
【化１９】
2018031953.tif 000022
【０１１２】
【化２０】
2018031953.tif 000023
【０１１３】
【化２１】
2018031953.tif 000024
【０１１４】
【化２２】
2018031953.tif 000025
【０１１５】
一般式（４）中、Ｒ15及びＲ16の表すハロゲン原子を有してもよい炭素原子数１以上６以下のアルキル基は、炭素原子数１以上３以下のアルキル基が好ましく、メチル基がより好ましい。Ｒ17及びＲ18の表すハロゲン原子を有してもよい炭素原子数１以上３以下のアルキル基は、炭素原子数１以上３以下のアルキル基が好ましく、メチル基がより好ましい。
【０１１６】
一般式（４）中、Ｒ15及びＲ16は、水素原子又は炭素原子数１以上３以下のアルキル基を表すことが好ましく、水素原子又はメチル基を表すことがより好ましい。Ｒ15とＲ16とは、互いに異なることが好ましい。Ｒ17及びＲ18は、炭素原子数１以上３以下のアルキル基を表すことが好ましく、メチル基を表すことがより好ましい。Ｒ17とＲ18とは互いに同一であることが好ましい。感光体の耐フィルミング性を更に向上させる観点から、一般式（４）中、Ｒ15、Ｒ16、Ｒ17、Ｒ18、のうち少なくとも１つが、１又は複数のハロゲン原子を有することが好ましい。一般式（４）中、２つのカルボニル基の置換位置は、２つのカルボニル基を有しているベンゼン環上で、互いにオルト位（ｏ位）、メタ位（ｍ位）、パラ位（ｐ位）の関係を有する。これら２つのカルボニル基の置換位置は、パラ位であることが好ましい。
【０１１７】
ポリアリレート樹脂（４）としては、例えば、化学式（ＰＡＲ−１）で表される繰返し単位を有するポリアリレート樹脂（以下、ポリアリレート樹脂（ＰＡＲ−１）と記載することがある）が挙げられる。
【０１１８】
【化２３】
2018031953.tif 000026
【０１１９】
感光体が正孔輸送剤としてエナミン誘導体（１）を含む場合、感光体の耐フィルミング性を更に向上させる観点から、バインダー樹脂は、ポリカーボネート樹脂（ＰＣ−１）、（ＰＣ−２）、（ＰＣ−４）、及び（ＰＣ−５）が好ましい。感光体が正孔輸送剤としてエナミン誘導体（１）を含む場合、感光体の耐フィルミング性を更に向上させ、かつ転写メモリーの発生を更に抑制する観点から、バインダー樹脂は、ポリカーボネート樹脂（ＰＣ−１）、（ＰＣ−２）、（ＰＣ−４）、及び（ＰＣ−５）が好ましい。
【０１２０】
バインダー樹脂の粘度平均分子量は、２５,０００以上であることが好ましく、３０,０００以上７０,０００以下であることがより好ましく、４８，５００以上５０，０００以下であることがより好ましい。バインダー樹脂の粘度平均分子量が３０,０００以上であると、感光体の耐摩耗性を向上させ易い。バインダー樹脂の粘度平均分子量が７０,０００以下であると、感光層の形成時にバインダー樹脂が溶剤に溶解し易くなり、電荷輸送層用塗布液又は単層型感光層用塗布液の粘度が高くなり過ぎない。その結果、電荷輸送層又は単層型感光層を形成し易くなる。
【０１２１】
［８．フィラー粒子］
フィラー粒子は、シリカ粒子又は樹脂粒子である。樹脂粒子の樹脂としては、例えば、シリコーン樹脂、ポリフェニレンスルフィド樹脂（以下、ＰＦＳ樹脂と記載することがある）、又はポリテトラフロオロエチレン樹脂（以下、ＰＴＦＥ樹脂と記載することがある）が挙げられる。転写メモリーの発生を更に抑制する観点から、フィラー粒子は、樹脂粒子が好ましく、シリコーン樹脂又はＰＴＦＥ樹脂を含むことがより好ましい。感光体の耐フィルミング性を更に向上させる観点から、フィラー粒子は、樹脂粒子が好ましく、シリコーン樹脂又はＰＴＦＥ樹脂を含むことがより好ましく、ＰＴＦＥ樹脂を含むことが更に好ましい。感光体の耐フィルミング性を更に向上させ、転写メモリーの発生を更に向上させる観点から、フィラー粒子は、樹脂粒子が好ましく、シリコーン樹脂又はＰＴＦＥ樹脂を含むことがより好ましく、ＰＴＦＥ樹脂を含むことが更に好ましい。樹脂粒子は、ハロゲン原子（より具体的には、フッ素原子等）を含むことが好ましい。フィラー粒子は導電性を有しないことが好ましい。フィラー粒子が導電性を有すると、感光層の表面を均質に帯電しにくくなるからである。
【０１２２】
フィラー粒子の体積中位径Ｄ50は、転写メモリーの発生を更に抑制する観点から、５ｎｍ以上１０μｍ以下であることが好ましく、０．４０μｍ以上１０μｍ以下であることがより好ましい。フィラー粒子の体積中位径Ｄ50は、感光体の耐フィルミング性を更に向上させる観点から、５ｎｍ以上１０μｍ以下であることが好ましく、０．４０μｍ以上１０μｍ以下であることがより好ましく、１．０μｍ以上１０μｍ以下であることが更に好ましい。フィラー粒子の体積中位径Ｄ50は、感光体の耐フィルミング性を更に向上させ、かつ転写メモリーの発生を更に抑制する観点から、５ｎｍ以上１０μｍ以下であることが好ましく、０．４０μｍ以上１０μｍ以下であることがより好ましく、１．０μｍ以上１０μｍ以下であることが更に好ましい。フィラー粒子の体積中位径Ｄ50は、精密粒度分布測定装置（ベックマン・コールター株式会社製「コールターカウンターマルチタイザー３」）を用いて測定される。なお、体積中位径Ｄ50はコールターカウンター法を用いて体積基準で算出されたメディアン径を意味する。
【０１２３】
フィラー粒子の含有量は、単層型感光層又は電荷輸送層中のバインダー樹脂１００質量部に対して０．５質量部以上３０質量部以下であることが好ましい。感光体の耐フィルミング性を更に向上させる観点から、フィラー粒子の含有量は、バインダー樹脂１００質量部に対して３質量部以上２０質量部以下であることがより好ましく、３質量部以上１０質量部以下であることが更に好ましい。感光体の耐フィルミング性を更に向上させ、かつ転写メモリーの発生を更に抑制する観点から、フィラー粒子の含有量は、バインダー樹脂１００質量部に対して３質量部以上２０質量部以下であることがより好ましく、３質量部以上１０質量部以下であることが更に好ましい。
【０１２４】
［９．ベース樹脂］
感光体が積層型感光体である場合、電荷発生層は、ベース樹脂を含有する。ベース樹脂は、感光体に適用できるベース樹脂である限り、特に制限されない。ベース樹脂としては、熱可塑性樹脂、熱硬化性樹脂又は光硬化性樹脂が挙げられる。熱可塑性樹脂としては、例えば、スチレン−ブタジエン樹脂、スチレン−アクリロニトリル樹脂、スチレン−マレイン酸樹脂、スチレン−アクリル酸樹脂、アクリル酸系樹脂、ポリエチレン樹脂、エチレン−酢酸ビニル樹脂、塩素化ポリエチレン樹脂、ポリ塩化ビニル樹脂、ポリプロピレン樹脂、アイオノマー、塩化ビニル−酢酸ビニル樹脂、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシ−アクリル酸系樹脂（より具体的には、エポキシ化合物のアクリル酸誘導体付加物等）又はウレタン−アクリル酸系樹脂（より具体的には、ウレタン化合物のアクリル酸誘導体付加物等）が挙げられる。ベース樹脂は１種を単独で使用してもよいし、２種以上を組み合わせて使用してもよい。
【０１２５】
電荷発生層に含有されるベース樹脂は、電荷輸送層に含有されるバインダー樹脂とは異なることが好ましい。電荷輸送層用塗布液の溶剤に電荷発生層を溶解させないためである。積層型感光体の製造では、導電性基体上に電荷発生層を形成し、電荷発生層上に電荷輸送層を形成することが一般的である。電荷輸送層を形成する際に、電荷発生層上に電荷輸送層用塗布液を塗布するからである。
【０１２６】
［１０．添加剤］
感光体の感光層（電荷発生層、電荷輸送層、又は単層型感光層）は、必要に応じて、各種の添加剤を含有してもよい。添加剤としては、例えば、劣化防止剤（より具体的には、酸化防止剤、ラジカル捕捉剤、消光剤、又は紫外線吸収剤等）、軟化剤、表面改質剤、増量剤、増粘剤、分散安定剤、ワックス、ドナー、界面活性剤、可塑剤、増感剤、又はレベリング剤が挙げられる。
【０１２７】
［１１．中間層］
中間層（下引き層）は、例えば、無機粒子及び樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【０１２８】
無機粒子としては、例えば、金属（より具体的には、アルミニウム、鉄、又は銅等）の粒子、金属酸化物（より具体的には、酸化チタン、アルミナ、酸化ジルコニウム、酸化スズ、又は酸化亜鉛等）の粒子、又は非金属酸化物（より具体的には、シリカ等）の粒子が挙げられる。これらの無機粒子は、１種を単独で用いてもよいし、２種以上を併用してもよい。
【０１２９】
中間層用樹脂としては、中間層を形成する樹脂として用いることができる限り、特に限定されない。中間層は、各種の添加剤を含有してもよい。添加剤は、感光層の添加剤と同様である。
【０１３０】
［１２．感光体の製造方法］
次に、感光体が単層型感光体である場合、単層型感光体は、例えば、単層型感光層用塗布液を導電性基体上に塗布し、乾燥することによって製造される。単層型感光層用塗布液は、例えば、電荷発生剤と、正孔輸送剤としてのエナミン誘導体（１）と、電子輸送剤と、バインダー樹脂と、フィラー粒子と、必要に応じて添加される添加剤とを、溶剤に溶解又は分散させることにより調製される。
【０１３１】
感光体が積層型感光体である場合、積層型感光体は、例えば、以下のように製造される。まず、電荷発生層用塗布液及び電荷輸送層用塗布液を調製する。電荷発生層用塗布液を導電性基体上に塗布し、乾燥することによって、電荷発生層を形成する。続いて、電荷輸送層用塗布液を電荷発生層上に塗布し、乾燥することによって、電荷輸送層を形成する。これにより、積層型感光体が製造される。
【０１３２】
電荷発生層用塗布液は、例えば、電荷発生剤と、ベース樹脂と、必要に応じて添加される添加剤とを、溶剤に溶解又は分散させることにより調製される。電荷輸送層用塗布液は、正孔輸送剤としてのエナミン誘導体（１）と、電子アクセプター化合物と、バインダー樹脂と、フィラー粒子と、必要に応じて添加される添加剤とを、溶剤に溶解又は分散させることにより調製される。
【０１３３】
電荷発生層用塗布液、電荷輸送層用塗布液又は単層型感光層用塗布液（以下、塗布液と記載することがある）に含有される溶剤は、塗布液に含まれる各成分を溶解又は分散できる限り、特に限定されない。溶剤としては、例えば、アルコール（より具体的には、メタノール、エタノール、イソプロパノール、又はブタノール等）、脂肪族炭化水素（より具体的には、ｎ−ヘキサン、オクタン、又はシクロヘキサン等）、芳香族炭化水素（より具体的には、ベンゼン、トルエン、又はキシレン等）、ハロゲン化炭化水素（より具体的には、ジクロロメタン、ジクロロエタン、四塩化炭素、又はクロロベンゼン等）、エーテル（より具体的には、ジメチルエーテル、ジエチルエーテル、テトラヒドロフラン、エチレングリコールジメチルエーテル、ジエチレングリコールジメチルエーテル、又はプロピレングリコールモノメチルエーテル等）、ケトン（より具体的には、アセトン、メチルエチルケトン、又はシクロヘキサノン等）、エステル（より具体的には、酢酸エチル又は酢酸メチル等）、ジメチルホルムアルデヒド、ジメチルホルムアミド、又はジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【０１３４】
塗布液は、各成分を混合し、溶剤に分散することにより調製される。混合又は分散には、例えば、ビーズミル、ロールミル、ボールミル、アトライター、ペイントシェーカー、又は超音波分散機を用いることができる。
【０１３５】
塗布液は、各成分の分散性を向上させるために、例えば、界面活性剤を含有してもよい。
【０１３６】
塗布液を塗布する方法としては、塗布液を導電性基体上に均一に塗布できる方法である限り、特に限定されない。塗布方法としては、例えば、ディップコート法、スプレーコート法、スピンコート法、又はバーコート法が挙げられる。
【０１３７】
塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１３８】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【０１３９】
以上、第一実施形態に係る感光体について説明した。第一実施形態の感光体によれば、耐フィルミング性に優れ、転写メモリーの発生を抑制することができる。
【０１４０】
＜第二実施形態：画像形成装置＞
以下、図３を参照して第二実施形態に係る画像形成装置の一態様について説明する。図３は、第二実施形態に係る画像形成装置の一例を示す図である。第二実施形態に係る画像形成装置１００は、像担持体３０と、帯電部４２と、露光部４４と、現像部４６と、転写部４８とを備える。像担持体３０は、第一実施形態に係る感光体である。帯電部４２は、像担持体３０の表面を帯電する。帯電部４２の帯電極性は、正極性である。露光部４４は、帯電された像担持体３０の表面を露光して、像担持体３０の表面に静電潜像を形成する。現像部４６は、現像剤を用いて静電潜像をトナー像として現像する。転写部４８は、像担持体３０の表面と記録媒体Ｐとが接触しながら、トナー像を像担持体３０から記録媒体へ転写する。以上、第二実施形態に係る画像形成装置の概要を記載した。
【０１４１】
第二実施形態に係る画像形成装置１００は、フィルミング及び転写メモリーの発生に起因する画像不良を抑制することができる。その理由は、以下のように推測される。第二実施形態に係る画像形成装置１００は、像担持体３０として第一実施形態に係る感光体を備える。第一実施形態に係る感光体は、耐フィルミング性に優れ、かつ転写メモリーの発生を抑制することができる。よって、第二実施形態に係る画像形成装置１００は、フィルミング及び転写メモリーの発生に起因する画像不良を抑制することができる。以下、転写メモリーの発生の抑制について詳細に説明する。
【０１４２】
まず、便宜上、転写メモリーに起因する画像不良について説明する。上述のように画像形成プロセスで転写メモリーが発生すると、画像形成における感光体の周を基準としたときに（以下、基準周と記載することがある）、像担持体３０の表面において基準周の次の周の帯電工程で所望の電位が得られない領域は、基準周の次の周の帯電工程で所望の電位が得られる領域に比べ、電位が低下する傾向にある。具体的には、像担持体３０の表面における基準周の周回の非露光領域は、基準周の周回の露光領域に比べ、基準周の次周回の帯電時に電位が低下する傾向にある。このため、基準周の周回の非露光領域は、基準周の周回の露光領域に比べ、帯電時の電位が低下し易いため、現像時に正帯電トナーを引き付け易くなる。その結果、基準周の非画像部（非露光領域）を反映した画像が形成され易い。このような基準周の画像部を反映した画像が形成される画像不良が、転写メモリーに起因して発生する画像不良（以下、画像ゴーストと記載することがある）である。
【０１４３】
図４を参照して、画像不良が発生した画像を説明する。図４は、画像ゴーストが発生した画像６０を示す図である。画像６０は、領域６２及び領域６４を含む。領域６２は像担持体１周分に相当する領域であり、領域６４も像担持体１周分に相当する領域である。領域６２は画像６６を含む。画像６６は、ドーナツ型のソリッド画像から構成される。領域６４は画像６８及び画像６９を含む。画像６８は、ドーナツ型のハーフトーン画像である。画像６９は、領域６４におけるドーナツ型の白抜きのハーフトーン画像である。画像６９は、画像６８に比べ画像濃度が濃い。画像６９は、領域６２の非露光領域を反映し、設計画像濃度より濃くなった画像不良（画像ゴースト）である。なお、領域６４の画像は、設計画像上全面ハーフトーン画像から構成される。
【０１４４】
第一実施形態に係る感光体は、上述のように転写メモリーに起因する画像不良の発生を抑制する傾向にある。したがって、第二実施形態に係る画像形成装置１００は、像担持体３０として第一実施形態に係る感光体を備えるため、転写メモリーに起因する画像不良の発生を抑制することができると考えられる。
【０１４５】
以下、図３を参照して各部について詳細に説明する。画像形成装置１００は、電子写真方式の画像形成装置である限り、特に限定されない。画像形成装置１００は、例えば、モノクロ画像形成装置であってもよいし、カラー画像形成装置であってもよい。画像形成装置１００がカラー画像形成装置である場合、画像形成装置１００は、例えば、タンデム方式を採用する。以下、タンデム方式の画像形成装置１００を例に挙げて説明する。
【０１４６】
画像形成装置１００は、直接転写方式を採用する。通常、直接転写方式を採用する画像形成装置では、像担持体３０が転写バイアスの影響を受けやすいため、通常、転写メモリーが発生し易い。また、通常、直接転写方式を採用する画像形成装置では、像担持体３０が記録媒体に接触することがあるため、像担持体３０の表面に微小な成分が付着し易く、フィルミングに起因する画像不良が発生し易い。しかし、第二実施形態に係る画像形成装置１００は、像担持体３０として第一実施形態に係る感光体を備える。第一実施形態に係る感光体は、耐フィルミング性に優れ、かつ転写メモリーの発生を抑制することができる。よって、像担持体３０として第一実施形態に係る感光体を備えると、画像形成装置１００が直接転写方式を採用する場合であっても、フィルミング及び転写メモリーに起因する画像不良の発生を抑制できると考えられる。
【０１４７】
画像形成装置１００は、画像形成ユニット４０ａ、４０ｂ、４０ｃ及び４０ｄと、転写ベルト５０と、定着部５４とを備える。以下、区別する必要がない場合には、画像形成ユニット４０ａ、４０ｂ、４０ｃ及び４０ｄの各々を、画像形成ユニット４０と記載する。なお、画像形成装置１００がモノクロ画像形成装置である場合には、画像形成装置１００は、画像形成ユニット４０ａを備え、画像形成ユニット４０ｂ〜４０ｄは省略される。
【０１４８】
画像形成ユニット４０は、像担持体３０と、帯電部４２と、露光部４４と、現像部４６と、転写部４８とを備える。画像形成ユニット４０は、更にクリーニング部５２を備えることができる。クリーニング部５２はクリーニングブレードである。画像形成ユニット４０の中央位置に、像担持体３０が設けられる。像担持体３０は、矢符方向（反時計回り）に回転可能に設けられる。像担持体３０の周囲には、帯電部４２を基準として像担持体３０の回転方向の上流側から順に、帯電部４２、露光部４４、現像部４６、転写部４８、及びクリーニング部５２が設けられる。なお、画像形成ユニット４０には、除電部（不図示）が更に備えられてもよい。
【０１４９】
画像形成ユニット４０ａ〜４０ｄの各々によって、転写ベルト５０上の記録媒体Ｐに、複数色（例えば、ブラック、シアン、マゼンタ及びイエローの４色）のトナー像が順に重ねられる。
【０１５０】
帯電部４２は、帯電ローラーである。帯電ローラーは、像担持体３０の表面と接触しながら像担持体３０の表面を帯電する。通常、帯電ローラーを備える画像形成装置では、フィルミング及び転写メモリーに起因する画像不良が生じ易い。しかし、第一実施形態に係る感光体は、像担持体３０として画像形成装置１００に備えられる。第一実施形態に係る感光体は、耐フィルミング性に優れ、転写メモリーの発生を抑制することができる。よって、帯電部４２として帯電ローラーは画像形成装置１００に備えられる場合であっても、フィルミング及び転写メモリーの発生に起因する画像不良の発生が抑制される。他の接触帯電方式の帯電部としては、例えば、帯電ブラシが挙げられる。帯電部４２は、非接触方式であってもよい。非接触方式の帯電部としては、例えば、コロトロン帯電部、又はスクロトロン帯電部が挙げられる。
【０１５１】
帯電部４２が印加する電圧は、特に限定されない。帯電部４２が印加する電圧としては、直流電圧、交流電圧、又は重畳電圧（直流電圧に交流電圧が重畳した電圧）が挙げられ、より好ましくは直流電圧が挙げられる。直流電圧は交流電圧又は重畳電圧に比べ、以下に示す優位性がある。帯電部４２が直流電圧のみを印加すると、像担持体３０に印加される電圧値が一定であるため、像担持体３０の表面を一様に一定電位まで帯電させ易い。また、帯電部４２が直流電圧のみを印加すると、感光層の磨耗量が減少する傾向がある。その結果、好適な画像を形成することができる。
【０１５２】
露光部４４は、帯電された像担持体３０の表面を露光する。これにより、像担持体３０の表面に静電潜像が形成される。静電潜像は、画像形成装置１００に入力された画像データに基づいて形成される。
【０１５３】
現像部４６は、現像剤を用いて静電潜像をトナー像として現像する。現像剤は一成分現像剤であっても二成分現像剤であってもよい。現像剤は、重合トナーを含んでもよい。通常、現像剤が重合トナーを含むと、画像形成後の感光体の表面に残留した重合トナーはクリーニング部（例えば、クリーニングブレード）によって除去されにくい。かかる場合、感光体の表面に微小な成分が付着し、フィルミングが生じ易い。しかし、第二実施形態に係る画像形成装置１００は、像担持体３０として第一実施形態に係る感光体を備える。第一実施形態に係る感光体は、耐フィルミング性に優れる。このため、第二実施形態に係る画像形成装置１００は、現像剤が重合トナーを含む場合であっても、フィルミングに起因する画像不良を抑制することができる。
【０１５４】
転写ベルト５０は、像担持体と転写部４８との間に記録媒体Ｐを搬送する。転写ベルト５０は、無端状のベルトである。転写ベルト５０は、矢符方向（時計回り）に回転可能に設けられる。
【０１５５】
転写部４８は、現像部４６によって現像されたトナー像を、像担持体の表面から記録媒体Ｐへ転写する。像担持体から記録媒体Ｐにトナー像が転写されるときに、像担持体は記録媒体Ｐと接触している。転写部４８としては、例えば、転写ローラーが挙げられる。
【０１５６】
定着部５４は、転写部４８によって記録媒体Ｐに転写された未定着のトナー像を、加熱及び／又は加圧する。定着部５４は、例えば、加熱ローラー及び／又は加圧ローラーである。トナー像を加熱及び／又は加圧することにより、記録媒体Ｐにトナー像が定着する。その結果、記録媒体Ｐに画像が形成される。
【０１５７】
以上、第二実施形態に係る画像形成装置を説明した。第二実施形態に係る画像形成装置は、像担持体として第一実施形態に係る感光体を備えることで、画像不良の発生を抑制することができる。
【０１５８】
＜第三実施形態：プロセスカートリッジ＞
第三実施形態に係るプロセスカートリッジは、第一実施形態に係る感光体を備える。引き続き、図３を参照して、第三実施形態に係るプロセスカートリッジについて説明する。
【０１５９】
プロセスカートリッジは、ユニット化された部分を含む。ユニット化された部分は、像担持体３０である。ユニット化された部分は、像担持体３０に加えて、帯電部４２、露光部４４、現像部４６、転写部４８、及びクリーニング部５２からなる群より選択される少なくとも１つを含んでもよい。プロセスカートリッジは、例えば、画像形成ユニット４０ａ〜４０ｄの各々に相当する。プロセスカートリッジには、除電器（不図示）が更に備えられてもよい。プロセスカートリッジは、画像形成装置１００に対して着脱自在に設計される。そのため、プロセスカートリッジは取り扱いが容易であり、像担持体３０の感度特性等が劣化した場合に、像担持体３０を含めて容易かつ迅速に交換することができる。
【０１６０】
以上、第三実施形態に係るプロセスカートリッジを説明した。第三実施形態に係るプロセスカートリッジは、像担持体として第一実施形態に係る感光体を備えることで、フィルミング及び転写メモリーの発生に起因する画像不良の発生を抑制することができる。
【実施例】
【０１６１】
以下、実施例を用いて本発明を更に具体的に説明する。しかし、本発明は実施例の範囲に何ら限定されない。
【０１６２】
＜１．感光体の材料＞
単層型感光体の単層型感光層を形成するための材料として、以下の電子輸送剤、正孔輸送剤、電荷発生剤、バインダー樹脂、及びフィラー粒子を準備した。
【０１６３】
［１−１．電子輸送剤］
第一実施形態で説明した化合物（ＥＴＭ１−１）〜（ＥＴＭ５−１）を準備した。
【０１６４】
［１−２．正孔輸送剤］
第一実施形態で説明した正孔輸送剤（ＨＴＭ−１）〜（ＨＴＭ−４）、（ＨＴＭ−６）〜（ＨＴＭ−９）、（ＨＴＭ−１１）、（ＨＴＭ−１４）、（ＨＴＭ−１７）、及び（ＨＴＭ−２０）を準備した。
【０１６５】
また、化学式（ＨＴＭ−Ａ）、（ＨＴＭ−Ｂ）、及び（ＨＴＭ−Ｃ）で表される正孔輸送剤（以下、それぞれ正孔輸送剤（ＨＴＭ−Ａ）、（ＨＴＭ−Ｂ）、及び（ＨＴＭ−Ｃ）と記載することがある）。
【０１６６】
【化２４】
2018031953.tif 000027
【０１６７】
【化２５】
2018031953.tif 000028
【０１６８】
【化２６】
2018031953.tif 000029
【０１６９】
［１−３．電荷発生剤］
［１−３−１．Ｙ型チタニルフタロシアニン結晶］
第一実施形態で説明した電荷発生剤（ＣＧＭ−１）、（ＣＧＭ−２）、及び（ＣＧＭ−３）を準備した。電荷発生剤（ＣＧＭ−１）は、化学式（ＣＧＭ−Ａ）で表されるチタニルフタロシアニンであり、結晶構造は公知のＹ型であった。
【０１７０】
Ｙ型チタニルフタロシアニン結晶は、ＣｕＫα特性Ｘ線回折スペクトルチャートにおいて、ブラッグ角２θ±０．２°＝９．２°、１４．５°、１８．１°、２４．１°、２７．２°にピークを有しており、主ピークは２７．２°であった。なお、ＣｕＫα特性Ｘ線回折スペクトルは、第一実施形態で説明した測定装置及び測定条件で測定された。
【０１７１】
［１−３−２．Ｘ型無金属フタロシアニン］
電荷発生剤（ＣＧＭ−２）は、化学式（ＣＧＭ−Ｂ）で表される無金属フタロシアニンであり、結晶構造は公知のＸ型であった。
【０１７２】
［１−３−３．α型チタニルフタロシアニン結晶］
電荷発生剤（ＣＧＭ−３）は、化学式（ＣＧＭ−Ａ）で表されるチタニルフタロシアニンであり、結晶構造は公知のα型であった。
【０１７３】
α型チタニルフタロシアニン結晶のＣｕＫα特性Ｘ線回折スペクトルの測定をＹ型チタニルフタロシアニン結晶と同様の方法で行った。α型チタニルフタロシアニン結晶は、ＣｕＫα特性Ｘ線回折スペクトルチャートにおいてブラッグ角２θ±０．２°＝７．５°、１０．２°、１２．６°、１３．２°、１５．１°、１６．３°、１７．３°、１８．３°、２２．５°、２４．２°、２５．３°、２８．６°にピークを有しており、主ピークは２８．６°であった。
【０１７４】
［１−４．バインダー樹脂］
バインダー樹脂として第一実施形態で説明したポリカーボネート樹脂（ＰＣ−１）〜（ＰＣ−５）（粘度平均分子量はそれぞれ５０,０００、４８,５００、４９,８００、５０,０００、及び５０,０００であった。）及びポリアリレート樹脂（ＰＡＲ−１）（粘度平均分子量５０,０００）を準備した。
【０１７５】
［１−５．フィラー粒子］
表２に実施例及び比較例で使用したフィラー粒子を示す。表２はフィラー粒子の種類、材質、体積中位径、商品名、及び製造元を示す。フィラー粒子Ｆ７、Ｆ９、及びＦ１０の樹脂は、フッ素原子を含有していた。なお、表２の欄「商品名」における「ＡＥＲＯＳＩＬ」及び「トレパール」は登録商標である。表２中、フィラー粒子の体積中位径Ｄ50は、第一実施形態で説明した精密粒度分布測定装置を用いて測定した。
【０１７６】
【表２】
2018031953.tif 000030
【０１７７】
＜２．感光体の製造＞
感光層を形成するための材料を用いて、感光体（Ａ−１）〜（Ａ−３２）及び感光体（Ｂ−１）〜（Ｂ−５）を製造した。
【０１７８】
［２−１．感光体（Ａ−１）の製造］
電荷発生剤（ＣＧＭ−１）３質量部、正孔輸送剤としてのエナミン誘導体（ＨＴＭ−１）６０質量部、電子輸送剤としての化合物（ＥＴＭ１−１）４０質量部、フィラー粒子Ｆ７：５質量部、バインダー樹脂としてのポリカーボネート樹脂（ＰＣ−１）１００質量部、及び溶剤としてのテトラヒドロフラン８００質量部を容器内に投入した。棒状音波発振子を用いて、容器内の材料と溶剤とを２分間混合させ、材料を溶剤に分散させた。更にボールミルを用いて、容器内の材料と溶媒とを５０時間混合して、材料を溶剤に分散させた。これにより、単層型感光層用塗布液を得た。単層型感光層用塗布液を、導電性基体としてのアルミニウム製のドラム状支持体上に、ディップコート法を用いて塗布した。塗布した単層型感光層用塗布液を、１００℃で４０分間熱風乾燥させた。これにより、導電性基体上に、単層型感光層（膜厚２５μｍ）を形成した。その結果、感光体（Ａ−１）が得られた。感光体（Ａ−１）において、導電性基体は酸化被覆を有しており、感光層は導電性基体上に酸化被覆を介して間接的に配置されていた。
【０１７９】
［２−２．感光体（Ａ−２）〜（Ａ−３２）及び感光体（Ｂ−１）〜（Ｂ−５）の製造］
以下の点を変更した以外は、感光体（Ａ−１）の製造と同様の方法で、感光体（Ａ−２）〜（Ａ−３２）及び感光体（Ｂ−１）〜（Ｂ−４）をそれぞれ製造した。感光体（Ａ−１）の製造に用いた電荷発生剤（ＣＧＭ−１）を、表３〜４に示す種類の電荷発生剤に変更した。感光体（Ａ−１）の製造に用いた電子輸送剤としての化合物（ＥＴＭ１−１）を、表３〜４に示す種類の電子輸送剤に変更した。感光体（Ａ−１）の製造に用いた正孔輸送剤としてのエナミン誘導体（ＨＴＭ−１）を、表３〜４に示す種類の正孔輸送剤に変更した。感光体（Ａ−１）の製造に用いたフィラー粒子Ｆ７及びその含有量５質量部を、それぞれ表３〜４に示すフィラー粒子の種類及び含有量に変更した。感光体（Ａ−１）の製造に用いたバインダー樹脂としてのポリカーボネート樹脂（ＰＣ−１）を、表３〜４に示す種類のバインダー樹脂に変更した。
【０１８０】
表３〜４に感光体（Ａ−１）〜（Ａ−３２）及び感光体（Ｂ−１）〜（Ｂ−５）の構成を示す。表３〜４中、ＣＧＭ、ＨＴＭ、及びＥＴＭは、それぞれ電荷発生剤、正孔輸送剤、及び電子輸送剤を示す。表３〜４中、ＣＧＭ欄のＣＧＭ−１、ＣＧＭ−２、及びＣＧＭ−３は、それぞれＹ型チタニルフタロシアニン結晶（電荷発生剤（ＣＧＭ−１））、Ｘ型無金属フタロシアニン（電荷発生剤（ＣＧＭ−２））、及びα型チタニルフタロシアニン結晶（電荷発生剤（ＣＧＭ−３））を示す。表３〜４中、ＨＴＭ欄のＨＴＭ−１〜ＨＴＭ−４、ＨＴＭ−６〜ＨＴＭ−９、ＨＴＭ−１１、ＨＴＭ−１４、ＨＴＭ−１７、及びＨＴＭ−２０は、それぞれエナミン誘導体（ＨＴＭ−１）〜（ＨＴＭ−４）、（ＨＴＭ−６）〜（ＨＴＭ−９）、（ＨＴＭ−１１）、（ＨＴＭ−１４）、（ＨＴＭ−１７）、及び（ＨＴＭ−２０）を示す。表３〜４中、ＥＴＭ欄のＥＴＭ１−１、ＥＴＭ２−１、ＥＴＭ３−１、ＥＴＭ４−１、及びＥＴＭ５−１は、それぞれ化合物（ＥＴＭ１−１）、（ＥＴＭ２−１）、（ＥＴＭ３−１）、（ＥＴＭ４−１）、及び（ＥＴＭ５−１）を示す。表３〜４中、フィラー粒子の種類欄のＦ１、Ｆ３、Ｆ４、Ｆ６、Ｆ７、及びＦ９〜Ｆ１１は、それぞれフィラー粒子Ｆ１、Ｆ３、Ｆ４、Ｆ６、Ｆ７、及びＦ９〜Ｆ１１を示す。表３〜４中、バインダー樹脂の種類欄のＰＣ−１〜ＰＣ−５及びＰＡＲ−１は、それぞれポリカーボネート樹脂（ＰＣ−１）〜（ＰＣ−５）及びポリアリレート樹脂（ＰＡＲ−１）を示す。
【０１８１】
＜３．感光体の評価＞
［３−１．画像不良（画像ゴースト）の評価］
感光体（Ａ−１）〜（Ａ−３２）及び感光体（Ｂ−１）〜（Ｂ−５）のそれぞれに対して、画像不良（画像ゴースト）を評価した。画像不良の評価は、温度１０℃及び相対湿度２０％ＲＨの環境下で行った。
【０１８２】
感光体を評価機に装着した。評価機は、画像形成装置（京セラドキュメントソリューションズ株式会社製「ＦＳ−Ｃ５２５０ＤＮ」改造機）を用いた。この評価機は、直接転写方式を採用していた。この評価機は、接触帯電方式の帯電部として帯電ローラーを備えていた。この評価機は、クリーニング部としてクリーニングブレードを備えていなかった。記録媒体として京セラドキュメントソリューションズ株式会社販売「京セラドキュメントソリューションズブランド紙ＶＭ−Ａ４」（Ａ４サイズ）を使用した。重合トナー（京セラドキュメントソリューションズ株式会社製「試作品」  一成分現像剤）を評価機の現像部に充填した。
【０１８３】
まず、記録媒体（Ａ４サイズ紙）に１５秒間隔で印字パターン（画像濃度４％）を１０００枚印刷し、印字試験を行った。その後、下記操作により評価用画像を作成した。
【０１８４】
図５を参照して、評価用画像を説明する。図５は、評価用画像７０を示す図である。評価用画像７０は、領域７２及び領域７４を含む。領域７２は、像担持体１周分に相当する領域である。領域７２は、画像７６を含む。画像７６は、ドーナツ型のソリッド画像（画像濃度１００％）から構成される。このソリッド画像は、２つの同心円１組から構成される。領域７４は、像担持体１周分に相当する領域である。領域７４は画像７８を含む。画像７８は、全面ハーフトーン画像（画像濃度４０％）から構成される。はじめに領域７２の画像７６を形成し、その後、領域７４の画像７８を形成した。画像７６は感光体１周分に相当する画像であり、画像７８は画像７６を形成する周を基準として次周回１周分に相当する画像である。
【０１８５】
次いで、印字試験後に得られた画像を評価用画像とした。評価用画像を目視で観察し、領域７４における画像７６に対応した画像の有無を確認した。ここで、目視による観察とは、肉眼での観察（肉眼観察）又はルーペ（倍率１０倍、ＴＲＵＳＣＯ社製、ＴＬ−ＳＬ１０Ｋ）を介した観察（ルーペ観察）である。転写メモリーに起因する画像不良（画像ゴースト）の発生の有無を確認した。画像ゴーストの発生の有無は、下記の基準に基づいて評価した。評価結果を表５〜６に示す。なお、評価Ａ〜Ｃを合格とした。
（画像ゴーストの評価基準）
評価ＡT：画像７６に対応する画像ゴーストが観察されなかった。
評価ＢT：画像７６に対応する画像ゴーストがわずかに観察された。
評価ＣT：画像７６に対応する画像ゴーストが観察されたが、実用上問題のない水準であった。
評価ＤT：画像７６に対応する画像ゴーストが明確に観察され、実用上問題のある水準であった。画像評価用サンプルにおいて観測された画像ゴーストと、画像ゴーストが観測されなかった非画像部とのコントラストが低かった。
【０１８６】
［３−２．単層型感光体の耐フィルミング性の評価］
感光体（Ａ−１）〜（Ａ−３２）及び感光体（Ｂ−１）〜（Ｂ−５）のそれぞれに対して、耐フィルミング性を評価した。耐フィルミング性の評価は、温度１０℃及び相対湿度１５％ＲＨの環境下で行った。評価機は、画像不良の評価で用いた画像形成装置と同じものを用いた。
【０１８７】
まず、印字試験を行った。詳しくは、記録媒体に（Ａ４サイズ紙）１５秒間隔で印字パターン（画像濃度１％）を５０００枚印刷した。印字試験後、評価用画像を作成した。詳しくは、ハーフトーン画像（画像濃度５０％）を１枚印刷し、評価用画像とした。評価用画像を目視で観察し、フィルミングに起因する画像不良（筋、ダッシュマーク）の有無を確認した。筋とは、印刷方向に平行な線である。ダッシュマークとは、印刷方向に平行な線状の筋である。画像不良の有無は、下記の基準に基づいて評価した。評価結果を表５〜６に示す。なお、評価Ａ〜Ｃを合格とした。
【０１８８】
（耐フィルミング性の評価基準）
評価ＡF：筋、ダッシュマークは観察されなかった。
評価ＢF：筋、ダッシュマークはわずかに観察された。
評価ＣF：筋、ダッシュマークが部分的に観察されたが、実用上問題のない水準であった。
評価ＤF：筋、ダッシュマークが全体的に明確に観察され、実用上問題のある水準であった。
【０１８９】
［総合評価］
転写メモリーの評価結果及び耐フィルミング性の評価結果から、下記の基準に基づいて感光体の総合評価を行った。
評価Ａ：転写メモリーの評価結果が評価ＡT及び耐フィルミング性の評価結果が評価ＡFであった。
評価Ｂ：転写メモリーの評価結果が評価ＡTであり耐フィルミング性の評価結果が評価ＢFであるか、転写メモリーの評価結果が評価ＢTであり耐フィルミング性の評価結果が評価ＡFであるか、転写メモリーの評価結果が評価ＢTであり耐フィルミング性の評価結果が評価ＢFであった。
評価Ｃ：転写メモリーの評価結果が評価ＤTではなく、かつ耐フィルミング性の評価結果が評価ＤFではなかった。転写メモリーの評価結果が評価ＣTであるか、耐フィルミング性の評価結果が評価ＣFであるか、転写メモリーの評価結果が評価ＣTであり、かつ耐フィルミング性の評価結果が評価ＣFであった。
評価Ｄ：転写メモリーの評価結果の評価ＤTであり、かつ耐フィルミング性の評価結果が評価ＤFであった。
【０１９０】
【表３】
2018031953.tif 000031
【０１９１】
【表４】
2018031953.tif 000032
【０１９２】
【表５】
2018031953.tif 000033
【０１９３】
【表６】
2018031953.tif 000034
【０１９４】
表３及び表４に示すように、感光体（Ａ−１）〜（Ａ−３２）では、感光層は電荷発生剤と、正孔輸送剤と、電子輸送剤と、フィラー粒子と、バインダー樹脂とを含有していた。詳しくは、正孔輸送剤は、エナミン誘導体（１）であった。エナミン誘導体（１）は一般式（１）で表される。フィラー粒子は、Ｆ１、Ｆ３〜Ｆ４、Ｆ６〜Ｆ７、及びＦ９〜Ｆ１０のうちの何れか１種であった。
【０１９５】
表５に示すように、感光体（Ａ−１）〜（Ａ−３２）では、転写メモリー及び耐フィルミング性の総合評価結果がＡ、Ｂ、及びＣの何れかであった。
【０１９６】
表４に示すように、感光体（Ｂ−１）では、感光層は、フィラー粒子を含有していなかった。感光体（Ｂ−２）〜（Ｂ−４）では、感光層は、正孔輸送剤として正孔輸送剤（ＨＴＭ―Ａ）、（ＨＴＭ―Ｂ）、及び（ＨＴＭ―Ｃ）の何れかを含んでいた。正孔輸送剤（ＨＴＭ―Ａ）、（ＨＴＭ―Ｂ）、及び（ＨＴＭ―Ｃ）は、エナミン誘導体（１）ではなかった。感光体（Ｂ−５）では、感光層はフィラー粒子Ｆ１１を含有していた。フィラー粒子Ｆ１１は、シリカ粒子及び樹脂粒子の何れでもなかった。
【０１９７】
表６に示すように、感光体（Ｂ−１）〜（Ｂ−５）では、転写メモリー及び耐フィルミング性の総合評価結果が全てＤであった。
【０１９８】
感光体（Ａ−１）〜（Ａ−３２）は、感光体（Ｂ−１）〜（Ｂ−５）に比べ、転写メモリーの発生を抑制し、かつ耐フィルミング性に優れる。
【産業上の利用可能性】
【０１９９】
本発明に係る感光体は、画像形成装置に利用することができる。
【符号の説明】
【０２００】
１    電子写真感光体
３    感光層
３ａ  単層型感光層
３ｂ  電荷発生層
３ｃ  電荷輸送層
【図１】
2018031953.tif 000049
【図２】
2018031953.tif 000050
【図３】
2018031953.tif 000051
【図４】
2018031953.tif 000052
【図５】
2018031953.tif 000053